(57)【要約】      （修正有）【課題】近赤外波長の透過を妨げることなく、可視波長を散乱させることによって、視覚に対してカモフラージュされ得るシステムの提供。【解決手段】発光器及び受光器４０の一方又は両方、並びに光学フィルター１０を含み得る。光学フィルター１０は、波長選択性散乱層を含む。波長選択性散乱層は、約０．９未満の近赤外散乱比を有し得る。フィルター１０は、約０．５より大きい可視反射ヘイズ率を有し得る。方法は、発光器（及び受光器４０の一方又は両方に隣接して波長選択性散乱層を配置する工程を含み得る。光学フィルター１０は、波長選択性反射層を含み得る。光学フィルター１０は、波長選択性吸収層を含み得る。本物品は、光学フィルター１０を含み得る。波長選択性散乱層は、６０％未満の平均近赤外散乱、１０％より大きい平均可視散乱、及び２０未満の％全可視反射率と％拡散可視反射率との差を有し得る。【選択図】図２Ａ
2020126266.tif 000002
【特許請求の範囲】
【請求項１】
発光器又は受光器の一方又は両方と、
前記発光器又は前記受光器の一方又は両方に隣接する光学フィルターであって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、光学フィルタと、
を含むシステム。
【請求項２】
前記波長選択性散乱層が約０．７未満の近赤外散乱比を有する、請求項１に記載のシステム。
【請求項３】
前記波長選択性散乱層が約０．６未満の近赤外散乱比を有する、請求項１に記載のシステム。
【請求項４】
前記波長選択性散乱層が、約０．６より大きい可視反射ヘイズ率を有する、請求項１〜３のいずれか一項に記載のシステム。
【請求項５】
前記波長選択性散乱層が、約０．７より大きい可視反射ヘイズ率を有する、請求項１〜４のいずれか一項に記載のシステム。
【請求項６】
前記発光器又は前記受光器の一方又は両方が近赤外域内の動作波長を有する、請求項１〜５のいずれか一項に記載のシステム。
【請求項７】
前記波長選択性散乱層が入射可視光の約５０％未満を透過し、前記波長選択性散乱層が入射近赤外光の約５０％超を透過する、請求項１〜６のいずれか一項に記載のシステム。
【請求項８】
前記波長選択性散乱層が入射可視光の約５０％超を散乱する、請求項１〜７のいずれか一項に記載のシステム。
【請求項９】
前記波長選択性散乱層が入射可視光の約５０％超を白色光として散乱する、請求項１〜８のいずれか一項に記載のシステム。
【請求項１０】
前記波長選択性散乱層が第１の屈折率を有する光学媒体を含み、前記光学媒体が複数の粒子を含み、前記複数の粒子が第２の屈折率及び約５μｍ未満の平均粒径を有し、前記第１の屈折率と前記第２の屈折率との絶対差が約０．１未満である、請求項１〜９のいずれか一項に記載のシステム。
【請求項１１】
前記波長選択性散乱層が第１の屈折率を有する光学媒体を含み、前記光学媒体が複数の粒子を含み、前記複数の粒子が第２の屈折率及び約１μｍ未満の平均粒径を有し、前記第１の屈折率と前記第２の屈折率との絶対差が約０．２未満である、請求項１〜９のいずれか一項に記載のシステム。
【請求項１２】
前記波長選択性散乱層が第１の屈折率を有する光学媒体を含み、前記光学媒体が複数の粒子を含み、前記複数の粒子が第２の屈折率及び約０．５μｍ未満の平均粒径を有し、前記第１の屈折率と前記第２の屈折率との絶対差が約０．４未満である、請求項１〜９のいずれか一項に記載のシステム。
【請求項１３】
前記波長選択性散乱層が第１の屈折率を有する光学媒体を含み、前記光学媒体が複数の粒子を含み、前記複数の粒子が第２の屈折率及び約０．３μｍ未満の平均粒径を有し、前記第１の屈折率と前記第２の屈折率との絶対差が約０．６未満である、請求項１〜９のいずれか一項に記載のシステム。
【請求項１４】
前記波長選択性散乱層が第１の屈折率を有する光学媒体を含み、前記光学媒体が複数の粒子を含み、前記複数の粒子が第２の屈折率及び約０．２μｍ未満の平均粒径を有し、前記第１の屈折率と前記第２の屈折率との絶対差が約１．８未満である、請求項１〜９のいずれか一項に記載のシステム。
【請求項１５】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８２の下の領域から選択される、請求項１〜９のいずれか一項に記載のシステム。
【請求項１６】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８４の下の領域から選択される、請求項１〜９のいずれか一項に記載のシステム。
【請求項１７】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８６の下の領域から選択される、請求項１〜９のいずれか一項に記載のシステム。
【請求項１８】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８８の下の領域から選択される、請求項１〜９のいずれか一項に記載のシステム。
【請求項１９】
前記波長選択性散乱層が少なくとも２５％の可視ヘイズを有する、請求項１〜１８のいずれか一項に記載のシステム。
【請求項２０】
前記光学フィルターが表面光学微細構造を含む、請求項１〜１９のいずれか一項に記載のシステム。
【請求項２１】
前記発光器が近赤外ＬＥＤ又は近赤外レーザを含む、請求項１〜２０のいずれか一項に記載のシステム。
【請求項２２】
前記受光器が、近赤外カメラ、又は近赤外受光帯域を有する光センサを含む、請求項１〜２１のいずれか一項に記載のシステム。
【請求項２３】
前記波長選択性散乱層が、バインダー、複数の粒子、及び複数の相互接続された空隙を含み、前記波長選択性散乱層内における前記複数の相互接続された空隙の体積分率が約２０％以上であり、前記複数の粒子に対する前記バインダーの重量比が約１：２以上である、請求項１〜９のいずれか一項に記載のシステム。
【請求項２４】
前記光学フィルターが反射層を含む、請求項１〜２３のいずれか一項に記載のシステム。
【請求項２５】
前記光学フィルターがビーズ状の拡散層を含む、請求項１〜２３のいずれか一項に記載のシステム。
【請求項２６】
前記光学フィルターが、前記受光器を可視波長から少なくとも部分的に遮蔽し、その一方で、前記受光器が近赤外波長を受光することを実質的に可能にするように構成されている、請求項１〜２５のいずれか一項に記載のシステム。
【請求項２７】
前記光学フィルターが、前記受光器又は前記発光器の一方又は両方を視覚からカモフラージュするように構成されている、請求項１〜２６のいずれか一項に記載のシステム。
【請求項２８】
前記光学フィルターが、可視波長を散乱させることによって前記受光器又は前記発光器の一方又は両方を視覚から少なくとも部分的にカモフラージュするように構成されている、請求項２７に記載のシステム。
【請求項２９】
発光器又は受光器の一方又は両方に隣接して光学フィルターを配置する工程を含む方法であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、方法。
【請求項３０】
前記光学フィルターと前記発光器又は前記受光器の一方又は両方との間に反射層を配置する工程を更に含む、請求項２９に記載の方法。
【請求項３１】
発光器又は受光器の一方又は両方を少なくとも部分的にカモフラージュすることを含む方法であって、前記カモフラージュすることは請求項２９又は３０に記載の方法を含む、方法。
【請求項３２】
発光器又は受光器の一方又は両方を可視波長から少なくとも部分的に遮蔽する工程を含む方法であって、前記遮蔽する工程は請求項２９又は３０に記載の方法を含む、方法。
【請求項３３】
前記波長選択性散乱層が入射可視光の約５０％超を散乱する、請求項２９〜３２のいずれか一項に記載の方法。
【請求項３４】
前記波長選択性散乱層が入射可視光の約５０％超を白色光として散乱する、請求項３３に記載の方法。
【請求項３５】
光学フィルターを備える物品であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、物品。
【請求項３６】
前記波長選択性散乱層が約０．７未満の近赤外散乱比を有する、請求項３５に記載の物品。
【請求項３７】
前記波長選択性散乱層が約０．６未満の近赤外散乱比を有する、請求項３６に記載の物品。
【請求項３８】
前記波長選択性散乱層が、約０．６より大きい可視反射ヘイズ率を有する、請求項３５〜３７のいずれか一項に記載の物品。
【請求項３９】
前記波長選択性散乱層が、約０．７より大きい可視反射ヘイズ率を有する、請求項３５〜３７のいずれか一項に記載の物品。
【請求項４０】
前記波長選択性散乱層が入射可視光の約５０％未満を透過し、前記波長選択性散乱層が入射近赤外光の約５０％超を透過する、請求項３５〜３９のいずれか一項に記載の物品。
【請求項４１】
前記波長選択性散乱層が入射可視光の約５０％超を散乱する、請求項３５〜４０のいずれか一項に記載の物品。
【請求項４２】
前記波長選択性散乱層が入射可視光の約５０％超を白色光として散乱する、請求項３５〜４０のいずれか一項に記載の物品。
【請求項４３】
前記波長選択性散乱層が第１の屈折率を有する光学媒体を含み、前記光学媒体が複数の粒子を含み、前記複数の粒子が第２の屈折率及び約５μｍ未満の平均粒径を有し、前記第１の屈折率と前記第２の屈折率との絶対差が約０．１未満である、請求項３５〜４２のいずれか一項に記載の物品。
【請求項４４】
前記波長選択性散乱層が第１の屈折率を有する光学媒体を含み、前記光学媒体が複数の粒子を含み、前記複数の粒子が第２の屈折率及び約１μｍ未満の平均粒径を有し、前記第１の屈折率と前記第２の屈折率との絶対差が約０．２未満である、請求項３５〜４２のいずれか一項に記載の物品。
【請求項４５】
前記波長選択性散乱層が第１の屈折率を有する光学媒体を含み、前記光学媒体が複数の粒子を含み、前記複数の粒子が第２の屈折率及び約０．５μｍ未満の平均粒径を有し、前記第１の屈折率と前記第２の屈折率との絶対差が約０．４未満である、請求項３５〜４２のいずれか一項に記載の物品。
【請求項４６】
前記波長選択性散乱層が第１の屈折率を有する光学媒体を含み、前記光学媒体が複数の粒子を含み、前記複数の粒子が第２の屈折率及び約０．３μｍ未満の平均粒径を有し、前記第１の屈折率と前記第２の屈折率との絶対差が約０．６未満である、請求項３５〜４２のいずれか一項に記載の物品。
【請求項４７】
前記波長選択性散乱層が第１の屈折率を有する光学媒体を含み、前記光学媒体が複数の粒子を含み、前記複数の粒子が第２の屈折率及び約０．２μｍ未満の平均粒径を有し、前記第１の屈折率と前記第２の屈折率との絶対差が約１．８未満である、請求項３５〜４２のいずれか一項に記載の物品。
【請求項４８】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８２の下の領域から選択される、請求項３５〜４２のいずれか一項に記載の物品。
【請求項４９】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８４の下の領域から選択される、請求項３５〜４２のいずれか一項に記載の物品。
【請求項５０】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８６の下の領域から選択される、請求項３５〜４２のいずれか一項に記載の物品。
【請求項５１】
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８８の下の領域から選択される、請求項３５〜４２のいずれか一項に記載の物品。
【請求項５２】
前記波長選択性散乱層が少なくとも２５％の可視ヘイズを有する、請求項３５〜５１のいずれか一項に記載の物品。
【請求項５３】
前記光学フィルターが表面光学微細構造を含む、請求項３５〜５２のいずれか一項に記載の物品。
【請求項５４】
前記波長選択性散乱層が、バインダー、複数の粒子、及び複数の相互接続空隙を含み、前記波長選択性散乱層内における前記複数の相互接続空隙の体積分率が約２０％以上であり、前記複数の粒子に対する前記バインダーの重量比が約１：２以上である、請求項３５〜４２のいずれか一項に記載の物品。
【請求項５５】
前記光学フィルターが反射層を含む、請求項３５〜５４のいずれか一項に記載の物品。
【請求項５６】
前記光学フィルターがビーズ状の拡散層を含む、請求項３５〜５５のいずれか一項に記載の物品。
【請求項５７】
前記光学フィルターが、受光器を可視波長から少なくとも部分的に遮蔽し、その一方で、前記受光器が近赤外波長を少なくとも部分的に受光することを可能にするように構成されている、請求項３５〜５６のいずれか一項に記載の物品。
【請求項５８】
前記光学フィルターが、受光器及び発光器の一方又は両方を視覚から少なくとも部分的にカモフラージュするように構成されている、請求項３５〜５６のいずれか一項に記載の物品。
【請求項５９】
前記光学フィルターが、可視波長を少なくとも部分的に散乱させることによって前記受光器又は前記発光器の一方又は両方を視覚から少なくとも部分的にカモフラージュするように構成されている、請求項５８に記載の物品。
【請求項６０】
前記光学フィルターが、前記波長選択性散乱層に隣接するインク受容コーティングを含む、請求項３５〜５９のいずれか一項に記載の物品。
【請求項６１】
前記光学フィルターが、前記インク受容コーティング上に配置されたインクパターンを含む、請求項３５〜６０のいずれか一項に記載の物品。
【請求項６２】
前記光学フィルターがシーラント層を含む、請求項３５〜６１のいずれか一項に記載の物品。
【請求項６３】
前記光学フィルターが保護コーティングを含む、請求項３５〜６２のいずれか一項に記載の物品。
【請求項６４】
前記波長選択性散乱層が少なくとも５０％の全可視反射率を有する、請求項３５〜６３のいずれか一項に記載の物品。
【請求項６５】
前記波長選択性散乱層が少なくとも６０％の全可視反射率を有する、請求項６４に記載の物品。
【請求項６６】
前記波長選択性散乱層が少なくとも７０％の全可視反射率を有する、請求項６５に記載の物品。
【請求項６７】
光学フィルターを備える物品であって、前記光学フィルターは波長選択性散乱層を含み、前記波長選択性散乱層が６０％未満の平均近赤外散乱を有し、前記波長選択性散乱層が、１０％より大きい平均可視散乱を有し、％全可視反射率と％拡散可視反射率との差が２０未満である、物品。
【請求項６８】
前記波長選択性散乱層が４０％未満の平均近赤外散乱を有し、前記波長選択性散乱層が、５８％より大きい平均可視散乱を有し、前記％全可視反射率と前記％拡散可視反射率との前記差が１８未満である、請求項６７に記載の物品。
【請求項６９】
発光器又は受光器の一方又は両方と、
前記発光器又は前記受光器の一方又は両方に隣接する光学フィルターであって、前記光学フィルターは、
波長選択性散乱層であって、可視波長を実質的に散乱させるように構成されている、波長選択性散乱層と、
波長選択性反射層と、及び
少なくとも１つの波長選択性吸収層と、を含み、前記波長選択性散乱層、前記波長選択性反射層及び前記少なくとも１つの波長選択性吸収層のそれぞれが、近赤外波長を透過するように構成されている、光学フィルターと、
を含む、システム。
【請求項７０】
前記光学フィルターが、８３０ｎｍより大きい波長について、５％未満の可視透過率、及び５％より大きい近赤外透過率を有する、請求項６９に記載のシステム。
【請求項７１】
前記光学フィルターが、１％未満の可視透過率を有する、請求項７０に記載のシステム。
【請求項７２】
前記光学フィルターが、８３０ｎｍより大きい波長について、１０％より大きい近赤外透過率を有する、請求項７０又は７１に記載のシステム。
【請求項７３】
前記光学フィルターが、８５０ｎｍより大きい波長について、２０％より大きい近赤外透過率を有する、請求項７２に記載のシステム。
【請求項７４】
前記光学フィルターが、８７０ｎｍより大きい波長について、５０％より大きい近赤外透過率を有する、請求項７３に記載のシステム。
【請求項７５】
前記光学フィルターが、９００ｎｍより大きい波長について、５０％より大きい近赤外透過率を有する、請求項７４に記載のシステム。
【請求項７６】
前記光学フィルターが、９００ｎｍより大きい波長について、７５％より大きい平均近赤外透過率を有する、請求項７５に記載のシステム。
【請求項７７】
前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、請求項６９〜７６のいずれか一項に記載のシステム。
【請求項７８】
前記波長選択性散乱層が６０％未満の平均近赤外散乱を有し、前記波長選択性散乱層が、１０％より大きい平均可視散乱を有し、前記％全可視反射率と前記％拡散可視反射率との差が２０未満である請求項６９〜７６のいずれか一項に記載のシステム。
【請求項７９】
前記波長選択性散乱層が入射可視光の約５０％未満を透過し、前記波長選択性散乱層が入射近赤外光の約５０％超を透過する、請求項６９〜７６のいずれか一項に記載のシステム。
【請求項８０】
前記波長選択性散乱層が、バインダー、複数の粒子、及び複数の相互接続された空隙を含み、前記波長選択性散乱層内における前記複数の相互接続された空隙の体積分率が約２０％以上であり、前記複数の粒子に対する前記バインダーの重量比が約１：２以上である、請求項６９〜７９のいずれか一項に記載のシステム。
【請求項８１】
前記発光器が近赤外ＬＥＤ又は近赤外レーザを含む、請求項６９〜８０のいずれか一項に記載のシステム。
【請求項８２】
前記受光器が、近赤外カメラ、又は近赤外受光帯域を有する光センサを含む、請求項６９〜８１のいずれか一項に記載のシステム。
【請求項８３】
前記波長選択性反射層が、多層光学フィルムを含む、請求項６９〜８２のいずれか一項に記載のシステム。
【請求項８４】
前記波長選択性反射層が、波長選択性干渉フィルターを含む、請求項６９〜８３のいずれか一項に記載のシステム。
【請求項８５】
前記光学フィルターが、基板層上に配置されている、請求項６９〜８４のいずれか一項に記載のシステム。
【請求項８６】
前記光学フィルターが、前記受光器を可視波長から少なくとも部分的に遮蔽し、その一方で、前記受光器が近赤外波長を受光することを実質的に可能にするように構成されている、請求項６９〜８５のいずれか一項に記載のシステム。
【請求項８７】
前記光学フィルターが、前記受光器又は前記発光器の一方又は両方を視覚からカモフラージュするように構成されている、請求項６９〜８６のいずれか一項に記載のシステム。
【請求項８８】
前記光学フィルターが、可視波長を散乱させることによって前記受光器又は前記発光器の一方又は両方を視覚から少なくとも部分的にカモフラージュするように構成されている、請求項８７に記載のシステム。
【請求項８９】
前記波長選択性吸収層が、前記波長選択性散乱層と前記波長選択性反射層との間にあり、前記波長選択性吸収層が、全近赤外透過率を実質的に低減することなく、前記光学フィルターの全可視反射率を所定の大きさだけ低減するように構成されている、請求項６９〜８８のいずれか一項に記載のシステム。
【請求項９０】
前記波長選択性反射層が、前記波長選択性散乱層と前記波長選択性吸収層との間にあり、前記波長選択性吸収層が、全近赤外透過率を実質的に低減することなく、前記光学フィルターの主表面の全域にわたって全可視反射率を一様に低減するように構成されている、請求項６９〜８８のいずれか一項に記載のシステム。
【請求項９１】
光学フィルターを含む物品であって、前記光学フィルターは、
波長選択性散乱層であって、前記波長選択性散乱層は、可視波長を実質的に散乱させるように構成されている、波長選択性散乱層と、
波長選択性反射層と、
少なくとも１つの波長選択性吸収層と、を含み、前記波長選択性散乱層、前記波長選択性反射層及び前記少なくとも１つの波長選択性吸収層のそれぞれが、近赤外波長を透過するように構成されている、物品。
【請求項９２】
前記光学フィルターが、８３０ｎｍより大きい波長について、５％未満の可視透過率、５％より大きい近赤外透過率を有する、請求項９１に記載の物品。
【請求項９３】
前記光学フィルターが、１％未満の可視透過率を有する、請求項９２に記載の物品。
【請求項９４】
前記光学フィルターが、８３０ｎｍより大きい波長について、１０％より大きい近赤外透過率を有する、請求項９２又は９３に記載の物品。
【請求項９５】
前記光学フィルターが、８５０ｎｍより大きい波長について、２０％より大きい近赤外透過率を有する、請求項９４に記載の物品。
【請求項９６】
前記光学フィルターが、８７０ｎｍより大きい波長について、５０％より大きい近赤外透過率を有する、請求項９５に記載の物品。
【請求項９７】
前記光学フィルターが、９００ｎｍより大きい波長について、５０％より大きい近赤外透過率を有する、請求項９６に記載の物品。
【請求項９８】
前記光学フィルターが、９００ｎｍより大きい波長について、７５％より大きい平均近赤外透過率を有する、請求項９７に記載の物品。
【請求項９９】
前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、請求項９１〜９８のいずれか一項に記載の物品。
【請求項１００】
前記波長選択性散乱層が６０％未満の平均近赤外散乱を有し、前記波長選択性散乱層が、１０％より大きい平均可視散乱を有し、前記％全可視反射率と前記％拡散可視反射率との差が２０未満である請求項９１〜９９のいずれか一項に記載の物品。
【請求項１０１】
前記波長選択性散乱層が入射可視光の約５０％未満を透過し、前記波長選択性散乱層が入射近赤外光の約５０％超を透過する、請求項９１〜１００のいずれか一項に記載の物品。
【請求項１０２】
前記波長選択性散乱層が、バインダー、複数の粒子、及び複数の相互接続された空隙を含み、前記波長選択性散乱層内における前記複数の相互接続された空隙の体積分率が約２０％以上であり、前記複数の粒子に対する前記バインダーの重量比が約１：２以上である、請求項９１〜１０１のいずれか一項に記載の物品。
【請求項１０３】
前記波長選択性反射層が、多層光学フィルムを含む、請求項９１〜１０２のいずれか一項に記載の物品。
【請求項１０４】
前記波長選択性反射層が、波長選択性干渉フィルターを含む、請求項９１〜１０３のいずれか一項の記載の物品。
【請求項１０５】
前記光学フィルターが、基板層上に配置されている、請求項９１〜１０４のいずれか一項に記載の物品。
【請求項１０６】
前記光学フィルターが、前記波長選択性散乱層に隣接するインク受容コーティングを含む、請求項９１〜１０５のいずれか一項に記載の物品。
【請求項１０７】
前記光学フィルターが、前記インク受容コーティング上に配置されたインクパターンを含む、請求項１０６に記載の物品。
【請求項１０８】
前記光学フィルターがシーラント層を含む、請求項９１〜１０７のいずれか一項に記載の物品。
【請求項１０９】
前記光学フィルターが保護コーティングを含む、請求項９１〜１０７のいずれか一項に記載の物品。
【請求項１１０】
前記波長選択性吸収層が、前記波長選択性散乱層と前記波長選択性反射層との間にあり、前記波長選択性吸収層が、全近赤外透過率を実質的に低減することなく、前記光学フィルターの全可視反射率を所定の大きさだけ低減するように構成されている、請求項９１〜１０９のいずれか一項に記載の物品。
【請求項１１１】
前記波長選択性反射層が、前記波長選択性散乱層と前記波長選択性吸収層との間にあり、前記波長選択性吸収層が、全近赤外透過率を実質的に低減することなく、前記光学フィルターの主表面の領域にわたって全可視反射率を一様に低減するように構成されている、請求項９１〜１０９のいずれか一項に記載の物品。
【請求項１１２】
発光器又は受光器の一方又は両方と、
前記発光器又は前記受光器の一方又は両方に隣接する光学フィルターであって、前記光学フィルターが、
波長選択性反射層と、
少なくとも１つの波長選択性吸収層と、を含み、前記波長選択性反射層及び前記少なくとも１つの波長選択性吸収層のそれぞれが、近赤外波長を透過するように構成されており、前記光学フィルターは、３８０〜８００ｎｍにおいて０．１％未満の可視透過率を有し、８３０〜９００ｎｍにおいて５０％より大きい近赤外透過率を有する、光学フィルターと、を含む、システム。
【請求項１１３】
前記光学フィルターは、３８０〜８００ｎｍにおいて０．０１％未満の可視透過率を有し、８３０〜９００ｎｍにおいて７５％より大きい近赤外透過率を有する、請求項１１２のシステム。
【請求項１１４】
前記発光器が近赤外ＬＥＤ又は近赤外レーザを含む、請求項１１２又は１１３に記載のシステム。
【請求項１１５】
前記受光器が、近赤外カメラ、又は近赤外受光帯域を有する光センサを含む、請求項１１２〜１１４のいずれか一項に記載のシステム。
【請求項１１６】
前記受光器が、虹彩走査システムを含む、請求項１１２〜１１５のいずれか一項に記載のシステム。
【請求項１１７】
請求項１１２〜１１６のいずれか一項に記載のシステムを含む、虹彩に基づく識別システムを含むシステム。
【請求項１１８】
前記波長選択性反射層が、波長選択性干渉フィルターを含む、請求項１１２〜１１７のいずれか一項に記載のシステム。
【請求項１１９】
前記波長選択性反射層が、多層光学フィルムを含む、請求項１１２〜１１８のいずれか一項に記載のシステム。
【請求項１２０】
前記光学フィルターが、基板層上に配置されている、請求項１１２〜１１９のいずれか一項に記載のシステム。
【請求項１２１】
前記光学フィルターが、前記受光器を可視波長から少なくとも部分的に遮蔽し、その一方で、前記受光器が近赤外波長を受光することを実質的に可能にするように構成されている、請求項１１２〜１２０のいずれか一項に記載のシステム。
【請求項１２２】
前記光学フィルターが、前記受光器又は前記発光器の一方又は両方を視覚からカモフラージュするように構成されている、請求項１１２〜１２１のいずれか一項に記載のシステム。
【請求項１２３】
前記少なくとも１つの波長選択性吸収層が、第１の波長選択性吸収層及び第２の波長選択性吸収層を含み、前記波長選択性反射層が、前記第１の波長選択性吸収層と前記第２の波長選択性吸収層との間にある、請求項１１２〜１２２のいずれか一項に記載のシステム。
【請求項１２４】
光学フィルターを備える物品であって、
波長選択性反射層と、
少なくとも１つの波長選択性吸収層と、を含み、前記波長選択性反射層及び前記少なくとも１つの波長選択性吸収層のそれぞれが、近赤外波長を透過するように構成されており、前記光学フィルターは、３８０〜８００ｎｍにおいて０．１％未満の可視透過率を有し、８３０〜９００ｎｍにおいて５０％より大きい近赤外透過率を有する、物品。
【請求項１２５】
前記光学フィルターは、３８０〜８００ｎｍにおいて０．０１％未満の可視透過率を有し、８３０〜９００ｎｍにおいて７５％より大きい近赤外透過率を有する、請求項１２４の物品。
【請求項１２６】
前記波長選択性反射層が、波長選択性干渉フィルターを含む、請求項１２４又は１２５に記載の物品。
【請求項１２７】
前記波長選択性反射層が、多層光学フィルムを含む、請求項１２４〜１２６のいずれか一項に記載の物品。
【請求項１２８】
前記光学フィルターが、基板層上に配置されている、請求項１２４〜１２７のいずれか一項に記載の物品。
【請求項１２９】
前記少なくとも１つの波長選択性吸収層が、第１の波長選択性吸収層及び第２の波長選択性吸収層を含み、前記波長選択性反射層が、前記第１の波長選択性吸収層と前記第２の波長選択性吸収層との間にある、請求項１２４〜１２８のいずれか一項に記載の物品。
【請求項１３０】
前記光学フィルターがシーラント層を含む、請求項１２４〜１３０のいずれか一項に記載の物品。
【請求項１３１】
前記光学フィルターが保護コーティングを含む、請求項１２４〜１３０のいずれか一項に記載の物品。
【請求項１３２】
前記波長選択性吸収層が、波長選択性染料又は波長選択性顔料の一方又は両方を含む、請求項１２４〜１３１のいずれか一項に記載の物品。
【請求項１３３】
前記波長選択性吸収層が、波長選択性染料又は波長選択性顔料の一方又は両方を含む、請求項６９〜９０のいずれか一項に記載のシステム。
【請求項１３４】
前記波長選択性吸収層が、波長選択性染料又は波長選択性顔料の一方又は両方を含む、請求項９１〜１１１のいずれか一項に記載の物品。
【請求項１３５】
前記波長選択性吸収層が、波長選択性染料又は波長選択性顔料の一方又は両方を含む、請求項１１２〜１２３のいずれか一項に記載のシステム。
【発明の詳細な説明】
【背景技術】
【０００１】
光は、例えば鏡面反射又は拡散反射として、異なる仕方で表面から反射し得る。不透明材料では、材料の最表面層上において、例えば空気／材料界面において、鏡面反射が生じ得、反射は入射光の全スペクトルを伝えることができる。鏡面反射は、全反射光の４％未満を占め得る、テカリ又は光沢として発現し得る。対照的に、拡散反射が材料の上面下では生じ得、選択された波長又は色を伝えることができる。例えば、非金属物体の拡散反射では色が見え得る。両方の種類の反射は、例えば、クリアトップコートで被覆されたペイントコートを含む表面などのハイブリッド表面で観察され得る。それゆえ、空気／仕上げ塗り界面では鏡面反射が生じ得、仕上げ塗り／ペイント塗膜界面では拡散反射が生じ得る。
【０００２】
光学フィルターは、光通信システム、センサ、イメージング、科学及び産業光学機器、並びにディスプレイシステムなどの多種多様の用途において使用されている。光学フィルターは、光を含む入射電磁放射の透過を管理する光学層を含み得る。光学フィルターは入射光の一部分を反射又は吸収し、入射光の他の部分を透過させることができる。光学フィルター内の光学層は、波長選択性、光透過率、光学的透明性、光学ヘイズ、及び屈折率が異なり得る。
【発明の概要】
【０００３】
一例では、本開示は、発光器又は受光器の一方又は両方を含み得る例示的なシステムを記載する。このシステムは、発光器又は受光器の一方又は両方に隣接する光学フィルターを含み得る。光学フィルターは波長選択性散乱層を含む。波長選択性散乱層は約０．９未満の近赤外散乱比を有し得る。近赤外散乱比は、平均可視散乱に対する平均近赤外散乱の比である。波長選択性散乱層は、約０．５より大きい可視反射ヘイズ率を有し得る。可視反射ヘイズ率は、平均可視全反射率に対する平均可視拡散反射率の比率である。
【０００４】
一例では、本開示は、発光器又は受光器の一方又は両方に隣接して光学フィルターを配置することを含む例示的な技術を記載する。光学フィルターは波長選択性散乱層を含む。波長選択性散乱層は約０．９未満の近赤外散乱比を有し得る。波長選択性散乱層は、約０．５より大きい可視反射ヘイズ率を有し得る。
【０００５】
一例では、本開示は、光学フィルターを含む例示的な物品を記載する。光学フィルターは波長選択性散乱層を含む。波長選択性散乱層は約０．９未満の近赤外散乱比を有し得る。波長選択性散乱層は、約０．５より大きい可視反射ヘイズ率を有し得る。
【０００６】
一例では、本開示は、光学フィルターを含む例示的な物品を記載する。光学フィルターは波長選択性散乱層を含む。波長選択性散乱層は、６０％未満の平均近赤外散乱、１０％より大きい平均可視散乱、及び２０未満の％全可視反射率と％拡散可視反射率との差を有し得る。
【０００７】
一例では、本開示は、発光器又は受光器の一方又は両方を含み得る例示的なシステムを記載する。例示的なシステムは、発光器又は受光器の一方又は両方に隣接する光学フィルターを含み得る。光学フィルターは、可視波長を実質的に散乱させるように構成された波長選択性散乱層を含み得る。光学フィルターは、波長選択性反射層、及び少なくとも１つの波長選択性吸収層を含み得る。各波長選択性層は、近赤外波長を透過するように構成され得る。
【０００８】
一例では、本開示は、発光器又は受光器の一方又は両方に隣接して光学フィルターを含み得る例示的な物品を記載する。光学フィルターは、可視波長を実質的に散乱させるように構成された波長選択性散乱層を含み得る。光学フィルターは、波長選択性反射層、及び少なくとも１つの波長選択性吸収層を含み得る。各波長選択性層は、近赤外波長を透過するように構成され得る。
【０００９】
一例では、本開示は、発光器又は受光器の一方又は両方を含み得る例示的なシステムを記載する。例示的なシステムは、発光器又は受光器の一方又は両方に隣接する光学フィルターを含み得る。光学フィルターは、波長選択性反射層、及び少なくとも１つの波長選択性吸収層を含み得る。各波長選択性層は、近赤外波長を透過するように構成され得る。光学フィルターは、３８０〜８００ｎｍにおいて０．１％未満の可視透過率を有し、８３０〜９００ｎｍにおいて５０％より大きい近赤外透過率を有し得る。
【００１０】
一例では、本開示は、発光器又は受光器の一方又は両方に隣接して光学フィルターを含み得る例示的な物品を記載する。光学フィルターは、波長選択性反射層、及び少なくとも１つの波長選択性吸収層を含み得る。各波長選択性層は、近赤外波長を透過するように構成され得る。光学フィルターは、３８０〜８００ｎｍにおいて０．１％未満の可視透過率を有し、８３０〜９００ｎｍにおいて５０％より大きい近赤外透過率を有し得る。
【００１１】
本発明の１つ以上の態様の詳細を添付の図面及び以下の説明に示す。本発明の他の特徴、目的、及び利点は、明細書及び図面、並びに特許請求の範囲から明らかとなる。
【図面の簡単な説明】
【００１２】
本発明の上記及び他の態様は、以下の詳細な説明において、これを添付の図と併せて読むことで、より明らかになる。
【００１３】
【図１Ａ】光学フィルターを含む例示的な物品の横断面図である。
【図１Ｂ】光学フィルターを含む例示的な物品の横断面図である。
【図１Ｃ】光学フィルターを含む例示的な物品の横断面図である。
【図１Ｄ】光学フィルターを含む例示的な物品の横断面図である。
【図１Ｅ】光学フィルターを含む例示的な物品の横断面図である。
【図１Ｆ】光学フィルターを含む例示的な物品の横断面図である。
【図１Ｇ】光学フィルターを含む例示的な物品の横断面図である。
【図１Ｈ】光学フィルターを含む例示的な物品の横断面図である。
【図１Ｉ】光学フィルターを含む例示的な物品の横断面図である。
【図１Ｊ】光学フィルターを含む例示的な物品の横断面図である。
【図１Ｋ】光学フィルターを含む例示的な物品の横断面図である。
【００１４】
【図２Ａ】光学フィルターを含む例示的なシステムの概念的略図である。
【図２Ｂ】光学フィルターを含む例示的なシステムの概念的略図である。
【図２Ｃ】光学フィルターを含む例示的なシステムの概念的略図である。
【図２Ｄ】光学フィルターを含む例示的なシステムの概念的略図である。
【図２Ｅ】光学フィルターを含む例示的なシステムの概念的略図である。
【図２Ｆ】光学フィルターを含む例示的なシステムの概念的略図である。
【００１５】
【図３Ａ】例示的な光学フィルターと、視認可能なパターン及び不可視の近赤外パターンを表示する電子ディスプレイとを含む例示的なシステムの概念図である。
【図３Ｂ】例示的な光学フィルターと、視認可能なパターン及び不可視の近赤外パターンを表示する電子ディスプレイとを含む例示的なシステムの概念図である。
【図３Ｃ】例示的な光学フィルターと、視認可能なパターン及び不可視の近赤外パターンを表示する電子ディスプレイとを含む例示的なシステムの概念図である。
【図３Ｄ】例示的な光学フィルターと、視認可能なパターン及び不可視の近赤外パターンを表示する電子ディスプレイとを含む例示的なシステムの概念図である。
【００１６】
【図４】例示的な技術のフローチャートである。
【００１７】
【図５】例示的な光学フィルターとインクパターンとを含む例示的な物品の写真である。
【００１８】
【図６Ａ】ソーラーパネルの写真である。
【図６Ｂ】例示的な光学フィルターによってカモフラージュされたソーラーパネルの写真である。
【００１９】
【図７】例示的な光学フィルターとインクパターンとを含む例示的な物品の写真である。
【００２０】
【図８Ａ】例示的な光学フィルターと近赤外ＬＥＤとを含む例示的なシステムの写真である。
【図８Ｂ】例示的な光学フィルターと近赤外ＬＥＤとを含む例示的なシステムの写真である。
【図８Ｃ】例示的な光学フィルターと近赤外ＬＥＤとを含む例示的なシステムの写真である。
【００２１】
【図９】例示的な光学フィルターの表面の原子間力顕微鏡（atomic force microscopy、ＡＦＭ）写真である。
【００２２】
【図１０Ａ】例示的な光学フィルターの走査電子顕微鏡（scanning electron microscopy、ＳＥＭ）写真である。
【図１０Ｂ】例示的な光学フィルターの走査電子顕微鏡（scanning electron microscopy、ＳＥＭ）写真である。
【００２３】
【図１１】例示的な光学フィルターについての％反射率及び％透過率対波長を示すチャートである。
【００２４】
【図１２Ａ】例示的な光学フィルターについての％透過率対波長を示すチャートである。
【図１２Ｂ】例示的な光学フィルターについての％透過率対波長を示すチャートである。
【００２５】
【図１３】例示的な光学フィルターについての％透過率対波長を示すチャートである。
【００２６】
【図１４】例示的な光学フィルターについての散乱効率対波長を示す、ミー散乱の結果を示すチャートである。
【００２７】
【図１５】媒体と複数の粒子とを含む例示的な波長選択性散乱層についての、近赤外散乱比を粒径及び屈折率差の関数として示すチャートである。
【００２８】
【図１６Ａ】近赤外黒色インクコーティングを含む近赤外フィルムと近赤外黒色インクコーティングを含まない近赤外フィルムとのウェットアウトを比較した写真である。
【図１６Ｂ】近赤外黒色インクコーティングを含む近赤外フィルムと近赤外黒色インクコーティングを含まない近赤外フィルムとのウェットアウトを比較した写真である。
【図１６Ｃ】近赤外黒色インクコーティングを含む近赤外フィルムと近赤外黒色インクコーティングを含まない近赤外フィルムとのウェットアウトを比較した写真である。
【図１６Ｄ】近赤外黒色インクコーティングを含む近赤外フィルムと近赤外黒色インクコーティングを含まない近赤外フィルムとのウェットアウトを比較した写真である。
【００２９】
【図１７】図１６Ａ〜図１６Ｄの近赤外フィルムについての％透過率対波長を示すチャートである。
【００３０】
【図１８Ａ】例えば、有色吸収層を含む例示的な近赤外フィルムの写真である。
【図１８Ｂ】例えば、有色吸収層を含む例示的な近赤外フィルムの写真である。
【００３１】
【図１９】近赤外反射防止コーティングがコーティングされた反射多層光学フィルムについての％透過率対波長を、近赤外反射防止コーティングがない反射多層光学フィルムと比較して示すチャートである。
【００３２】
【図２０Ａ】可視光成分を有する赤外線ＬＥＤを含む例示的なシステムの写真である。
【図２０Ｂ】吸収層を有さない反射多層光学フィルムにより可視光成分がフィルタリングされる、赤外ＬＥＤを含む例示的なシステムの写真である。
【００３３】
【図２１】赤外染料コーティングがない反射多層光学フィルムについての％透過率対波長を示すチャートである。
【００３４】
【図２２】赤外染料コーティングを有する反射多層光学フィルムについての％透過率対波長を、染料コーティングがない比較用の光学フィルターに比較して示すチャートである。
【００３５】
本開示の特定の図の特徴は必ずしも原寸に比例して描かれているとは限らず、図は、本明細書に開示されている技術の非排他例であることを理解されたい。
【発明を実施するための形態】
【００３６】
本開示において、「可視」は、約４００ｎｍ〜約７００ｎｍの範囲の波長を指し、「近赤外」は約７００ｎｍ〜約２０００ｎｍの範囲の波長、例えば約８００ｎｍ〜約１２００ｎｍの範囲の波長を指す。ＵＬＩ（ultra-low index、超低屈折率）フィルムは、全体が
本明細書において参照により組み込まれる、米国特許出願公開第２０１２／００３８９９０号に記載されている、バインダー、複数の粒子、及び複数の相互接続空隙を含む光学フィルムを指す。
【００３７】
周囲電磁放射源は、特定の波長の、又は特定の光源からの光を受光するように構成された受光器、あるいは特定の波長の光を発光するように構成された発光器と干渉し得る。例えば、可視波長は、例えば、受光器内又は発光器内のノイズを増大させることによって、近赤外波長の受光、感知、又は透過に干渉し得る。電磁放射源も意図せずに明らかにされ得る。例えば、近赤外波長のみを発光するように構成された発光器によって発光された光は視認可能ではないが、発光を担う装置又は構造体、例えば発光器の筐体が視認可能になり得る。カモフラージュ技術は、所望の近赤外波長の透過の阻止、干渉、又は減少を不必要に生じさせ得るため、発光器のマスキング、隠蔽、又はその他の仕方のカモフラージュは課題を提示し得る。本開示の諸例に係る光学フィルターは、可視波長による望ましくない光学干渉を防止し、あるいは電磁放射源を視覚からカモフラージュし、その一方で、所望の近赤外波長が発光器によって透過されること、又は受光器によって受光されることを少なくとも部分的に可能にし、あるいはその一方で、比較的高い透明度による近赤外波長の透過を可能にするために用いられ得る。
【００３８】
例えば、近赤外波長を受光又は感知するよう動作する受光器は可視波長から遮蔽され、可視波長によって生じ得る近赤外波長の受光又は感知との干渉を防止することができる。近赤外波長を透過するよう動作する光透過体は、可視波長を散乱させることによって、視覚に対してカモフラージュされ得る。例えば、散乱された可視波長は、近赤外波長の透過を妨げることなく、光透過体の存在を隠蔽することができる。
【００３９】
表面からの鏡面反射量は、空気界面のフレネル反射によって決定され得る。透明な最上層を有する不透明な表面については、全ての鏡面反射は上部の空気界面から生じ、残りの反射は下層からの拡散反射であると想定され得る。不透明な着色材料もまた、その屈折率を用いて上面上におけるフレネル反射を算出し、他の全ての反射は拡散性であると扱いつつ、同様のモデルに従うことができるであろう。例示的な光学フィルターは、透明基板上又は反射フィルム上に配置された拡散コーティングを有し得る。透明基板上に拡散コーティングがコーティングされる場合には、それは、その下にある要素を隠すために、より高いヘイズを有し得る。反射体上にコーティングがコーティングされる場合には、コーティングは、入射光を反射によって２回拡散させることになる。この場合には、コーティングはより少ないヘイズを有し得る。
【００４０】
それゆえ、例示的なシステムは、受光器及び発光器の一方又は両方と、可視波長の透過を少なくとも部分的に減少させることができ、その一方で、近赤外波長の透過を少なくとも部分的に可能にする波長選択性散乱層とを含む光学フィルターを含み得る。例えば、波長選択性散乱層は、入射可視光の大部分を拡散させることができる。本開示による例示的なシステム及び物品は、近赤外光を比較的高い透明度で透過させ、その一方で、例えば可視波長を選択的に散乱又は反射させることによって可視波長の透過を減少させる例示的な波長選択性散乱層を含む例示的な光学物品を含み得る。
【００４１】
図１Ａ〜図１Ｋは、光学フィルターを含む例示的な物品の横断面図である。図１Ａは例示的な物品１０ａの横断面図を示す。物品１０ａは、基板１２と、波長選択性散乱層１４とを含む。基板１２は、ガラス、ポリマー、金属、又は任意の他の好適な硬質、半硬質若しくは軟質の材料、並びにそれらの組み合わせを含み得る。図１Ａの例示的な物品１０ａでは、基板１２が層として示されているが、諸例では、基板１２は、平坦な表面、実質的に平坦な表面、又はテクスチャー化表面を有し得る任意の適切な三次元形状を取ることができる。諸例では、基板１２は、例えば、パーソナルコンピューティングデバイス又は通信デバイス（例えば携帯電話又はスマートウォッチ）などの電子デバイスの、ハウジング、スクリーン、一部又は表面を含み得る。
【００４２】
波長選択性散乱層１４は、可視光を選択的に散乱させ、近赤外光を透過させる。諸例では、波長選択性散乱層は、約０．９未満、約０．８未満、約０．７未満、約０．６未満、又は約０．５未満の近赤外散乱比を有し得る。近赤外散乱比は、平均可視散乱に対する平均近赤外散乱の比である。例えば、（例えば、帯域幅１３００ｎｍ、５００ｎｍ、１００ｎｍ、１０ｎｍ、１ｎｍの）選択された狭近赤外波長帯域又は広近赤外波長帯域における平均散乱を求めることができ、選択された狭可視波長帯域又は広可視波長帯域における平均散乱を求めることができ、あるいは、それぞれの平均の比を求めることができる。例えば、波長選択性散乱層１４は、約０．５より大きい、又は約０．７より大きい、又は約０．９より大きい可視反射ヘイズ率を有し得る。可視反射ヘイズ率は、平均可視全反射率に対する平均可視拡散反射率の比率である。諸例では、波長選択性散乱層１４は入射可視光の約５０％未満を透過させることができる。諸例では、波長選択性散乱層１４は入射近赤外光の約５０％超を透過させることができる。諸例では、波長選択性散乱層１４は入射可視光の約５０％未満を透過させ、入射近赤外光の約５０％超を透過させることができる。諸例では、波長選択性散乱層１４は入射可視光の約５０％超を散乱させることができる。例えば、波長選択性散乱層１４は、入射可視光の約５０％超を散乱させることによって、入射可視光の約５０％未満を透過させることができる。諸例では、波長選択性層１４は入射可視光の約５０％超を白色光として散乱させることができる。
【００４３】
波長選択性散乱層１４は、それぞれの所定の屈折率を有する媒体と複数の粒子とを含み得る。諸例では、波長選択性散乱層１４はビーズ状の拡散層を含み得る。例えば、波長選択性散乱層１４は、媒体と、媒体中に分散されたビーズとを含み得る。ビーズ状の拡散層の媒体は、ガラス、ポリマー、又は任意の他の好適な光学媒体、あるいはそれらの組み合わせを含み得る。ビーズは、シリカ、ガラス、ポリマー、有機、無機、金属酸化物、ポリスチレン、又は他の好適な散乱材料、あるいはそれらの組み合わせを含み得る。拡散層は、空気などの気体を含む細孔を含み得る。諸例では、気体を含む細孔はビーズ内に封入されていてもよい。
【００４４】
波長選択性散乱層１４は、第１の屈折率を有する光学媒体を含み得る。光学媒体は複数の粒子を含み得る。複数の粒子は、第１の屈折率と第２の屈折率との絶対差が約０．１未満となるように第２の屈折率を有し得る。諸例では、複数の粒子は約５μｍ未満の平均粒径を有し得、第１の屈折率と第２の屈折率との絶対差は約０．１未満であり得る。諸例では、複数の粒子は約１μｍ未満の平均粒径を有し得、第１の屈折率と第２の屈折率との絶対差は約０．２未満であり得る。諸例では、複数の粒子は約０．５μｍ未満の平均粒径を有し得、第１の屈折率と第２の屈折率との絶対差は約０．４未満であり得る。諸例では、複数の粒子は約０．３μｍ未満の平均粒径を有し得、第１の屈折率と第２の屈折率との絶対差は約０．６未満であり得る。諸例では、複数の粒子は約０．２μｍ未満の平均粒径を有し得、第１の屈折率と第２の屈折率との絶対差は約１．８未満であり得る。
【００４５】
諸例では、複数の粒子の平均粒径、第１の屈折率、及び第２の屈折率は、下記の図１５の線８２の下の領域から選択される。それゆえ、波長選択性散乱層１４の近赤外散乱比は０．２未満になり得る。諸例では、複数の粒子の平均粒径、第１の屈折率、及び第２の屈折率は、図１５の線８４の下の領域から選択される。それゆえ、波長選択性散乱層１４の近赤外散乱比は０．４未満になり得る。諸例では、複数の粒子の平均粒径、第１の屈折率、及び第２の屈折率は、図１５の線８６の下の領域から選択される。それゆえ、波長選択性散乱層１４の近赤外散乱比は０．６未満になり得る。諸例では、複数の粒子の平均粒径、第１の屈折率、及び第２の屈折率は、図１５の線８８の下の領域から選択される。それゆえ、波長選択性散乱層１４の近赤外散乱比は０．８未満になり得る。諸例では、波長選択性散乱層１４の近赤外散乱比は０．７未満になり得るか、又は０．５未満になり得る。諸例では、それぞれの線８２、８４、８６、８８の下の領域、又は任意の他の領域は、粒径下限によって境界付けされ得る。例えば、領域は、１０ｎｍ、又は３０ｎｍ、又は５０ｎｍを超える粒径、あるいはレイリー散乱が発現又は支配し得る粒径よりも大きい粒径のみを含み得る。
【００４６】
諸例では、波長選択性散乱層１４は、５０％未満、少なくとも５０％、又は少なくとも６０％、又は少なくとも７０％の全可視反射率を有し得る。諸例では、全可視反射率は５０％未満であってもよく、波長選択性散乱層１４は可視ヘイズによって物体を隠蔽し得る。諸例では、全可視反射率は５０％より大きくてもよく、波長選択性散乱層１４は可視反射と可視ヘイズとの組み合わせによって物体を隠蔽し得る。諸例では、波長選択性散乱層１４は、６０％未満、又は４０％未満の平均近赤外散乱を有し得る。諸例では、波長選択性散乱層は、１０％より大きい、又は２５％より大きい、又は５８％より大きい平均可視散乱を有し得る。諸例では、波長選択性散乱層１４の％全可視反射率と％拡散可視反射率との差は２０未満であり得る。諸例では、波長選択性散乱層は、４０％未満の平均近赤外散乱、及び５８％より大きい平均可視散乱率を有し得、％全可視反射率と％拡散可視反射率との差は１８未満であり得る。
【００４７】
諸例では、波長選択性散乱層１４は、少なくとも１５％、又は少なくとも２５％、又は少なくとも３５％、又は少なくとも５０％の可視ヘイズを有し得る。諸例では、光学フィルター１０ａは、微細複製表面構造などの表面光学微細構造を含み得る。
【００４８】
諸例では、波長選択性散乱層１４は、バインダーと、複数の粒子と、複数の相互接続空隙とを含むＵＬＩ層を含み得る。光学フィルター中の複数の相互接続空隙の体積分率は約２０％以上であり得る。バインダーと複数の粒子との重量比は約１：２以上であり得る。
【００４９】
図１Ｂは、例示的な物品１０ｂの横断面図を示す。物品１０ｂは、基板１２と、波長選択性散乱層１４と、反射層１６とを含み得る。物品１０ｂにおいては、波長選択性散乱層１４と基板１２との間に反射層１６が示されているが、諸例では、物品１０ｂは基板１２を含まなくてもよく、波長選択性散乱層は反射層１６上に配置されていてもよい。諸例では、基板１２は、例えば、基板１２の主表面、又は内部中に、反射層１６を含み得る。諸例では、反射層１６は基板１２の下方に配置されていてもよい。諸例では、反射層１６は基板１２の上方に配置されていてもよい。諸例では、反射層１６は穿孔されていてもよい。諸例では、物品１０ｂは可視光の５０％未満を反射し、近赤外光の５０％超を透過させることができる。諸例では、反射層１６は、例えば選択された波長のみを反射する波長選択性であり得る。反射層１６は、多層光学フィルム、ダイクロイック反射体、干渉フィルム、無機多層積層体、金属誘電体積層体、研磨された基板、ミラー、反射型偏光子、又は反射金属若しくはガラス表面などの反射表面を含み得る。諸例では、物品１０ｂは、反射層と波長選択性散乱層１４との間、又は波長選択性散乱層１４の上方の、又は物品１０ｂ内の任意の層に隣接して位置する染料層（図示せず）を含み得る。染料層は、反射層１６の可視反射を低減するように、近赤外において透過性又は透明であり得、かつ、可視においてニュートラルであり得るスペクトル選択性染料を含み得る。諸例では、染料層は、少なくとも３０％、５０％、７０％、又は９０％の吸収を有し得る。諸例では、染料層は、可視色を有し、その一方で、近赤外では透過性のままであるように着色されてもよい。
【００５０】
図１Ｃは、例示的な物品１０ｃの横断面図を示す。物品１０ｃは、基板１２と波長選択性散乱層１４とを含み得る。物品１０ｃは、任意選択的に、図１Ｃに示すように、反射層１６、インク受容層１８、印刷パターン層２２、及び保護層２４のうちの１つ以上を含み得る。図１Ｃは物品１０ｃ内の層のための特定の配置を示しているが、それぞれの層は任意の適切な構成に再配置されてもよい。例えば、反射層１２が存在する場合には、基板１６を省略してもよい。保護層２４はシーラント層を含み得る。諸例では、インクパターン層２２は、インク受容層１８上に堆積され得るインク又は顔料の印刷パターンを含む。諸例では、インク受容層は省略されてもよく、インクパターン層２２は波長選択性散乱層１４上に堆積されてもよい。諸例では、保護層２４は、インクパターン層２２と波長選択性散乱層１４との間に配置されていてもよい。諸例では、２つの保護層２４が配置されていてもよく、一方はインクパターン層２２の上方に、他方は波長選択性散乱層１４に隣接して配置されていてもよい。
【００５１】
図１Ｄは、例示的な物品１０ｄの横断面図を示す。物品１０ｄは、基板１２と、波長選択性散乱層１４と、第１のシーラント層２６と、第２のシーラント層２８とを含み得る。第１のシーラント層２６及び第２のシーラント層２８の両方のうちの一方はラテックスコーティングを含み得る。各シーラント層は、例えば、水分又は他の反応物若しくは崩壊剤の侵入を防止又は低減することによって、波長選択性散乱層１４の完全性を保護し得る。各シーラント層は、波長選択性散乱層１４に対して構造支持及び物理的安定性をも提供し得る。例えば、第１のシーラント層２６及び第２のシーラント２８の一方又は両方は、波長選択性散乱層１４が製造基板から剥離又は除去され、その後、製品基板、例えば基板１２上に移送され、適用されることを可能にし得る。
【００５２】
図１Ｅは、例示的な物品１０ｅの横断面図を示す。物品１０ｅは、基板１２と、基板１２に隣接する波長選択性散乱層１４と、波長選択性散乱層１４上に堆積されたインクパターン層２４とを含み得る。各センサセグメント３２ａ、３２ｂ、３２ｃ、３２ｄを含むセンサ層３２が、基板１２に隣接して配置され得る。諸例では、基板１２は省略されてもよく、波長選択性散乱層１４はセンサ層３２上に堆積されてもよい。諸例では、波長選択性散乱層１４は、各センサセグメント３２ａ、３２ｂ、３２ｃ、及び３２ｄと整列され得る、各選択性散乱セグメント１４ａ、１４ｂ、１４ｃ、及び１４ｄを含み得る。選択性散乱セグメントのうちの１つ以上は省略されてもよく、そのため、波長選択性散乱層１４は、各センサセグメントのうちの少なくとも１つと整列され得る少なくとも１つの穿孔を含み得る。異なる選択性散乱セグメントは、近赤外散乱比、可視ヘイズ率、又は各選択性散乱セグメントと整列したセンサセグメントの性能を向上させることができる他の光学特性を変更することによって調整され得る。図１Ｅの波長散乱層１４及びセンサ層３２内には、４つのセグメントが表示されているが、諸例では、波長散乱層１４及びセンサ層３２は任意の適当な数のセグメントを有し得る。図１Ｅの例では、センサ層３２が記載されているが、諸例では、物品１０ｅは、センサセグメントの代わりに光源３２ａ、３２ｂ、３２ｃ、及び３２ｄを含み得る。
【００５３】
図１Ｆは、例示的な物品１０ｆの横断面図を示す。物品１０ｆは、基板１２と、波長選択性散乱層１４と、反射層１６と、波長選択性吸収層３４とを含み得る。反射層１６は、波長選択性反射層を含み得る。例えば、反射層１６は、波長選択性干渉フィルター又は波長選択性多層光学フィルムを含み得る。いくつかの例では、波長選択性吸収層３４は、可視透過率よりも高い赤外透過率を有する任意の好適な染料又は顔料を、例えば、可視波長を実質的に吸収する一方で、近赤外波長を透過する近赤外黒色インクを含み得る。例えば、波長選択性吸収層３４は、Ｓｐｅｃｔｒｅ（商標）インク、例えばＳｐｅｃｔｒｅ（商標）１００、１１０、１２０、１３０、１４０、１５０又は１６０（Ｅｐｏｌｉｎ、Ｎｅｗａｒｋ，ＮＪ）；ミマキのインク、例えばミマキＥＳ３、ＳＳ２１、ＢＳ３、ＳＳ２又はＨＳ（ミマキグローバル、日本国長野県東御市）；又はセイコーのインク、例えばセイコー１０００、１３００、ＳＧ７００、ＳＧ７４０又はＶＩＣ（株式会社セイコーアドバンス、日本国）などの染料又はインクを含み得る。諸例では、波長選択性吸収層３４は、シアン、マゼンタ、イエロー又はブラックの染料成分のうちの１つ以上を含んでもよく、あるいは、例えば、所定の色に関連付けられる所定の波長帯域、ピーク又はスペクトルを散乱又は反射させることによって任意の所望の色を有する染料を含んでもよい。いくつかの例では、波長選択性吸収層３４は、可視透過率よりも高い赤外透過率を有し得るスペクトル選択性多層吸収フィルムを含み得る。諸例では、波長選択性吸収層３４の色は、物品１０ｆの外観を全体として調製するために、例えば、物品１０ｆの主表面により示される物品１０ｆの外観の色を変更するように、反射される波長又は散乱される波長を調製するために選択され得る。波長選択性吸収層３４は、可視波長を遮断する一方で、少なくとも一部の又は実質的に全ての近赤外波長を透過し得る。いくつかの例では、波長選択性吸収層３４は、染料又は顔料の一方又は両方を含む別個のコーティングを含み得る。いくつかの例では、波長選択性吸収層３４は、染料を含まなくてもよく、近赤外透過可視遮断顔料を含んでもよい。例えば、波長選択性吸収層３４は、Ｌｕｍｏｇｅｎ（登録商標）Ｂｌａｃｋ  ＦＫ  ４２８０又はＬｕｍｏｇｅｎ（登録商標）Ｂｌａｃｋ  ＦＫ  ４２８１（ＢＡＳＦ、Ｓｏｕｔｈｆｉｅｌｄ，ＭＩ）を含み得る。いくつかの例では、波長選択性吸収層３４は、多層フィルムを含み得、その多層フィルムの層のうちの１つ以上は、染料又は顔料のうちの一方又は両方を含む。いくつかの例では、波長選択性吸収層３４は、接着剤層、ポリマー層、スキン層、あるいは、染料又は顔料を含む多層フィルムの任意の他の層を含み得る。いくつかの例では、物品１ｆは、別個の波長選択性吸収層３４を含まなくてもよく、代わりに、任意の他の好適な層に波長選択性染料又は顔料を含み得る。いくつかの例では、波長選択性吸収層３４又は物品１０ｆの任意の他の層は、染料又は顔料のみを所定のパターン又は領域に含み得る。いくつかの例では。波長選択性吸収層３４は、所定の波長帯域のそれぞれのサブバンドを少なくとも吸収する１つ以上の吸収染料又は顔料を含むことによっ���、広帯域吸収、例えば、所定の波長帯域にわたる吸収を示し得る。
【００５４】
いくつかの例では、波長選択性吸収層３４は、拡散又は散乱を示すために、ビーズ又は粒子を含み得る。例えば、波長選択性吸収層３４は、媒体、及びその媒体中に分散したビーズ又は粒子を含み得る。媒体は、ガラス、ポリマー、又は任意の他の好適な光学媒体、あるいはそれらの組み合わせを含み得る。ビーズ又は粒子は、シリカ、ガラス、ポリマー、有機、無機、金属酸化物、ポリスチレン、又は他の好適な散乱材料又はそれらの組み合わせを含み得る。波長選択性吸収層３４は、拡散性又は散乱性の空隙又は細孔を含み得、空隙又は細孔は、空気などの気体を含み得る。
【００５５】
それゆえ、各波長選択性層（１４、１６、３４）は、近赤外波長を透過し得る。例えば、波長選択性層のうちの１つ以上又は物品１０ｆ全体は、例えば、８３０ｎｍより大きい波長において、５％より大きい透過率、又は１０％より大きい、又は２０％より大きい、又は５０％より大きい、又は７％より大きい近赤外透過率を有し得る。諸例では、物品１０ｆは、５％未満、又は１％未満、又は約０を透過することができる。例えば、物品１０ｆは、８３０ｎｍより大きい波長について、１０％より大きい近赤外透過率を有し得る。例えば、物品１０ｆは、８５０ｎｍより大きい波長について、２０％より大きい近赤外透過率を有し得る。例えば、物品１０ｆは、８７０ｎｍより大きい波長について、５０％より大きい近赤外透過率を有し得る。例えば、物品１０ｆは、９００ｎｍより大きい波長について、５０％より大きい近赤外透過率を有し得る。諸例では、物品１０ｆは、９００ｎｍより大きい波長について、７５％より大きい平均近赤外透過率を有し得る。
【００５６】
いくつかの例では、図１Ｆに示すように、波長選択性吸収層３４は、波長選択性散乱層１４と波長選択性反射層１６との間にあり得る。波長選択性散乱層３４を波長選択性吸収層１４の後ろに配置することが、波長選択性散乱層１４のグレースケール又は見かけの白色度を調整するために使用されてもよい。上述したように、波長選択性吸収層３４は、視覚的外観、例えば、所定の色空間における色座標を調整するために、非中間色を含み得る。諸例では、波長選択性吸収層３４は、全近赤外透過率を実質的に低減することなく、光学フィルターの全可視反射率を所定の大きさだけ低減し得る。例示的な物品１０ｆは、別個の波長選択性吸収層３４を含むが、いくつかの例では、例えば、図１Ｇの例示的な物品１０ｇでは、波長選択性散乱層もまた吸収層として作用するように、波長選択性散乱層１４ｇに波長選択性染料を加えてもよい。諸例では、波長選択性散乱層１４は、染色された波長選択性散乱層１４ｇ上に配置されていてもよい。
【００５７】
いくつかの例では、図１Ｈに示すように、例示的な物品１０ｈは、波長選択性散乱層１４と波長選択性吸収層３４との間に配置された波長選択性反射層１６を含み得る。波長選択性吸収層３４は、全近赤外透過率を実質的に低減することなく、物品１０ｈの主表面の全域にわたって全可視反射率を一様に低減することができる。全可視反射率の一様な低減は、ウェットアウトを低減又は防止するために使用され得る。ウェットアウトは、物品１０ｈの全ての層を通る可視光漏れ又は可視光の透過から起こり得る現象であり、その結果、光学フィルターの一様な外観における中断、乱れ、異常、ばらつき又は障害が現れる。例えば、光学フィルターが下地基板と接触する領域は、ウェットアウトを示すことがあり、それによって、光学フィルターを通して接触領域に対応する形状が視認可能であり得る。波長選択性吸収層３４は、物品１０ｈの全域にわたって可視反射率を一様に低減し、可視光漏れを防止し、その一方で、物品１０ｈの主表面にわたって中断又は乱れが見えないように、近赤外波長の透過を依然として可能とすることができ、したがって、ウェットアウトが回避される。
【００５８】
いくつかの例では、波長選択性吸収層３４は、波長選択性反射層１６の主表面に隣接する完全な中間区域を占め得る。ただし、いくつかの例では、図１Ｈに示すように、波長選択性吸収層３４は、波長選択性反射層１６の主表面に隣接する一部の領域を占めることがあり、光拡散層３６は、波長選択性反射層１６の主表面に隣接する残りの領域を占めている。この構成は、波長選択性吸収層３４を作製するために必要とされ得る近赤外染料の量を低減するために使用され得、例えば、比較的暗い光又は可視光の吸収構成要素が、光拡散層３６に隣接して配置され得る。可視光吸収構成要素、例えばセンサが、波長選択性反射層１６の領域に隣接して配置される例では、その領域内でウェットアウトが発現しないことが期待できる。したがって、その領域を波長選択性吸収層３４で覆う必要はなく、代わりに、その構成要素に隣接して光拡散層３６を使用して、例えば、近赤外染料に係るコストを低減することができる。
【００５９】
いくつかの例では、例示的な物品は、波長選択性散乱層１４を含まなくてもよく、図１Ｉ〜図１Ｋに示すように、波長選択性反射層１６及び波長選択性吸収層３４のみを含んでもよい。いくつかの例では、図１Ｉに示すように、例示的な物品１０ｉは、基板１２に隣接して配置された波長選択性反射層１６を含んでもよく、波長選択性吸収層３４は、基板１２と波長選択性反射層１６との間にある。いくつかの例では、図１Ｊに示すように、例示的な物品１０ｊは、基板１２に隣接して配置された波長選択性反射層１６を含んでもよく、波長選択性反射層１６は、波長選択性吸収層３４と基板１２との間にある。いくつかの例で、図１Ｋに示すように、例示的な物品１０ｋは、第１の波長選択性吸収層３４ａと第２の波長選択性吸収層３４ｂとの間に波長選択性反射層１６を含んでもよい。波長選択性吸収層３４、３４ａ及び３４ｂを使用して、波長選択性反射層１６による可視波長の一様でない遮断を補償することができる。例えば、波長選択性反射層１６が可視波長の大部分の透過を遮断し得る一方で、波長選択性反射層１６は依然として、特定の可視波長のピーク又は帯域の通過を可能にし得る。それゆえ、波長選択性反射層１６は、いくらかの「可視光」を漏らすことがあり、例えば視覚から、波長選択性反射層１６により隠蔽すべき物体が見えることがある。波長選択性染料は、少なくとも、波長選択性反射層１６により透過されるそれらの可視波長を遮断するように選択することができ、それにより、例示的な物品１０ｉ〜１０ｋは、全可視波長を実質的に遮断し、その一方で、近赤外波長を透過する。
【００６０】
諸例では、例示的な物品１０ｉ〜１０ｋは、３８０〜８００ｎｍにおいて０．１％未満の可視透過率を有し、８３０〜９００ｎｍにおいて５０％より大きい近赤外透過率を有し得る。諸例では、例示的な物品１０ｉ〜１０ｋは、３８０〜８００ｎｍにおいて０．０１％未満の可視透過率を有し、８３０〜９００ｎｍにおいて７５％より大きい近赤外透過率を有し得る。諸例では、例示的な物品１０ｉ〜１０ｋは、図１Ａ〜図１Ｅを参照して上述したように、シーラント層又は保護層を更に含み得る。
【００６１】
図１Ａ〜図１Ｋは、それぞれの物品１０ａ〜１０ｋを、平坦な層を含むように示しているが、様々な例では、物品１０ａ〜１０ｋは、任意の好適な形状、周囲又は断面を取り得、物品１０ａ〜１０ｋの層は、規則的、不規則、又は複合的な曲率を取り得るか、あるいは異なる領域内では、平坦な、若しくは湾曲した幾何形状を取るか、又はさもなければ、層若しくは物品１０ａ〜１０ｋの真下の基板の外径に一致し得る。例えば、物品１０ａ〜１０ｋは、半球状又はレンズ状形状、あるいは、不規則な外形を有する表面をとり得る。いくつかの例では、それぞれの波長選択性層、例えば波長選択性散乱層１４、反射層１６、及び波長選択性吸収層３４のうちのいずれかは、例えは、基板１２又は下地層の少なくとも一部の区域、約１〜約１００％の区域を覆う空間的に変動する又は周期的なパターンを有することによって、主寸法にわたって変動する形状又は厚さを有し得る。更に、上述したいくつかの例では、図１Ａ〜図１Ｋの物品１０ａ〜１０ｋは、基板１２を含んでもよく、他の例では、物品１０ａ〜図１０ｋは、基板１２を含まなくてもよい。いくつかの例では、基板１２はフレキシブルであり得る。いくつかの例では、物品１０ａ〜１０ｋは、フレキシブルであり得、フレキシブル基板上に配置されてもよい。例えば、フレキシブル基板は、光源、センサ、又は光電池を含み得る。いくつかの例では、物品１０ａ〜１０ｋは、連続的にフレキシブルであってもよく、あるいは、所定の領域においてのみフレキシブルであってもよい。それゆえ、図１Ａ〜図１Ｋを参照して説明した諸例による例示的な物品は、可視波長の透過を遮断し、その一方で、近赤外波長の透過を可能にする光学フィルターを含み得る。例示的な物品及び光学フィルターは、以下に説明する例示的な光学システムにおいて使用され得る。
【００６２】
図２Ａ〜図２Ｆは、光学フィルターを含む例示的な光学システムの概念的略図である。図２Ａは、光学フィルター１０及び受光器４０を含む例示的な光学システムの概念的略図である。諸例では、受光器４０は、光センサ、カメラ、ＣＣＤ、又は少なくとも光の所定の波長領域を感知するように構成された任意の他のセンサを含み得る。例えば、受光器４０は近赤外センサを含み得る。諸例では、受光器４０は、光を受光する物体、例えば、入射光を少なくとも部分的に吸収する物体、例えば、太陽熱ヒータ、又は光を受光する任意の他の物体を含み得る。光学フィルター１０は、以上において図１Ａ〜図１Ｅを参照して説明されたとおりの、波長選択性散乱層を含む例示的な光学フィルターのうちの任意のもの、又は本開示に記載の他の例示的な光学フィルターを含み得る。図２Ａに示すように、光学フィルター１０は受光器４０に隣接して配置されていてもよい。入射近赤外線４２ａは近赤外波長を含んでもよく、光学フィルター１０を通して受光器４０へ実質的に透過され得る。入射可視光線４４ａは可視波長を含んでもよく、光学フィルター１０によって実質的に反射又は散乱され得、これにより、受光器４０は可視光線４４ａから少なくとも部分的に遮蔽され、近赤外線４２ａを少なくとも部分的に受光する。諸例では、受光器は光学フィルター１０によって可視光線４４ａから実質的に又は完全に遮蔽され得、近赤外線４２ａの実質的に全てを受光し得る。
【００６３】
図２Ｂは、光学フィルター１０、受光器４０、発光器４６、及び物体４８を含む例示的な光学システムの概念的略図である。諸例では、発光器４６は、可視波長、近赤外波長、又は紫外波長を含む、光又は電磁放射の任意の好適な波長の発生源を含み得る。諸例では、発光器４６は、電球、白熱光源、小型蛍光灯、ＬＥＤ、ライトガイド、又は任意の自然光源若しくは人工光源を含み得る。諸例では、発光器４６は光を発生しなくてもよく、光源によって発生された光を反射又は透過させるのみでもよい。光学フィルター１０は受光器４０と物体４８との間に配置されていてもよい。発光器は、光学フィルター１０の、受光器４０と同じ側に配置されていてもよい。発光器４６から透過された近赤外線４２ｂは、近赤外波長を含んでもよく、光学フィルター１０を通して物体４８に実質的に透過され得る。光４２ｂは物体４８によって反射され得、反射光は物体４８の光学特性によって変更され得る。反射光線４２は光学フィルター１０を通して受光器４０へ実質的に透過され得る。入射可視光線４４ｂは可視波長を含んでもよく、光学フィルター１０によって実質的に反射又は散乱され得、これにより、受光器４０及び発光器４６の一方又は両方は可視光線４４ａから少なくとも部分的に遮蔽される。諸例では、受光器は光学フィルター１０によって可視光線４４ｂから実質的に又は完全に遮蔽され得、近赤外線４２ｂの実質的に全てを受光し得る。
【００６４】
図２Ｃは、光学フィルター１０、受光器４０、及び物体４８を含む例示的な光学システムの概念的略図である。光学フィルター１０は受光器４０と物体４８との間に配置されていてもよい。入射近赤外線４２ｃは近赤外波長を含んでもよく、物体４８及び光学フィルター１０を通して受光器４０へ実質的に透過され得る。入射可視光線４４ｃは可視波長を含んでもよく、光学フィルター１０によって実質的に反射又は散乱され得、これにより、受光器４０は可視光線４４ｃから少なくとも部分的に遮蔽され、近赤外線４２ｃを少なくとも部分的に受光する。諸例では、受光器４０は光学フィルター１０によって可視光線４４ｃから実質的に又は完全に遮蔽され得、近赤外線４２ｃの実質的に全てを受光し得る。
【００６５】
図２Ｄは、光学フィルター１０及び受光器４０を含む例示的な光学システムの概念的略図である。光学フィルター１０は受光器４０に隣接して配置されていてもよい。入射近赤外線４２ｄは近赤外波長を含んでもよく、光学フィルター１０から受光器４０へ実質的に反射され得る。入射可視光線４４ｄは可視波長を含んでもよく、光学フィルター１０によって実質的に反射又は散乱され得、これにより、受光器４０は可視光線４４ｄを少なくとも部分的に受光し、その一方で、近赤外線４２ｄを少なくとも部分的に受光する。
【００６６】
図２Ｅは、光学フィルター１０、受光器４０、及び発光器４６を含む例示的な光学システムの概念的略図である。光学フィルター１０は、発光器４６と受光器４０との間に配置されていてもよい。発光器４６から透過された近赤外線４２ｅは近赤外波長を含んでもよく、光学フィルター１０を通して受光器４０へ実質的に透過され得る。入射可視光線４４ｅは可視波長を含んでもよく、光学フィルター１０によって実質的に反射又は散乱され得、これにより、発光器４６は可視光線４４ｅから少なくとも部分的に遮蔽される。諸例では、発光器４６は、光学フィルター１０によって可視光線４４ｅから実質的に又は完全に遮蔽され得る。図２Ｅの例示的な光学システムにおいては、受光器４０が記載されているが、諸例では、図２Ｅの例示的な光学システムは受光器４０を含まなくてもよい。例えば、例示的な光学システムは発光器４６及び光学フィルター１０を含み得、光学フィルター１０は、発光器４６を、視覚によって見えてしまうことから隠蔽し得る。
【００６７】
図２Ｆは、光学フィルター１０、受光器４０、発光器４６、及び物体４８ｆを含む、例示的な光学システムの概念的略図である。諸例では、発光器４６は、近赤外波長の発生源、例えば、近赤外電球又はＬＥＤを含み得る。例えば、発光器は、レーザ、レーザダイオード、又は注入レーザを含み得る。受光器４０は、近赤外波長に反応するセンサ又はカメラを含み得る。例えば、センサは、ジェスチャ・センサ、光学式タッチセンサ、又は、連続的に感知されている光ビームの乱れを検出するセンサなどの光電センサを含み得る。センサは、１種類の又は異なる種類のセンサのアレイ又は任意の他のグループを含み得る。光学フィルター１０は、受光器４０と物体４８ｆとの間に配置されていてもよい。発光器４６は、光学フィルター１０の、受光器４０と同じ側に配置されていてもよい。発光器４６から透過された近赤外線４２ｂは、近赤外波長を含んでもよく、光学フィルター１０を通して物体４８ｆに実質的に透過され得る。近赤外線４２ｂは物体４８によって反射され得、反射した近赤外線は物体４８ｆの光学特性によって変更され得る。反射光線４２は光学フィルター１０を通して受光器４０へ実質的に透過され得る。いくつかの例では、入射可視光線４４ｂは可視波長を含んでもよく、光学フィルター１０によって実質的に反射又は散乱され得、これにより、受光器４０及び発光器４６の一方又は両方は可視光線４４ａから少なくとも部分的に遮蔽される。諸例では、受光器は光学フィルター１０によって可視光線４４ｂから実質的に又は完全に遮蔽され得、近赤外線４２ｂの実質的に全てを受光し得る。
【００６８】
いくつかの例では、虹彩走査システムは、例えば、物体４８ｆが眼又は虹彩を含み、受光器４０が、発光器４６により放射されかつ物体４８ｆにより跳ね返された近赤外光を受光する虹彩スキャナである、図２Ｆの例示的な光学システムを含み得る。発光器４６が近赤外波長を放射し得る一方で、発光器４６は、例えば使用者又はビューアに発光器４６の存在を明らかにし得る可視波長もまた放出し得る。可視波長の透過を遮断して、発光器４６を視覚からカモフラージュするために、波長選択性層１６を含む物品が使用される一方で、波長選択性反射層１６は、一部の可視波長、例えば、可視波長のピーク又は帯域を透過することを可能にし得る。いくつかの例では、光学フィルター１０は、図１ｉ〜図１ｋを参照して上述したように、波長選択性反射層１６により透過された可視波長の透過を遮断する波長選択性吸収層３４を含んでもよい。それゆえ、諸例では、光学フィルター１０は、３８０〜８００ｎｍにおいて０．１％未満の可視透過率を有し、８３０〜９００ｎｍにおいて５０％より大きい近赤外透過率を有し得る。したがって、光学フィルター１０は、発光器４６が可視波長を放射する場合であっても、視覚から発光器４６をカモフラージュし、その一方で、虹彩走査システムが、光学フィルター１０全体に両方向で近赤外波長を透過することによって虹彩を走査することを可能にし得る。いくつかの例では、図２Ｆの例示的な光学システムは、２つ以上の光学フィルター１０を含み得る。例えば、発光器４６又は受光器４０に隣接して第１の光学フィルターが配置されていてもよく、物体４８ｆの主表面に隣接して第２の光学フィルターが配置されていてもよい。いくつかの例では、第１及び第２の光学フィルターは、同一又は異なる光学フィルターをそれぞれ含む。いくつかの例では、光学フィルター１０は、再帰反射性フィルムを含んでもよく、あるいは、再帰反射経路にわたって又はそれに沿って配置されていてもよい。いくつかの例では、物体４８ｆは、再帰反射性フィルムを含み得る。図２Ｆを参照して虹彩走査システムについて説明しているが、いくつかの例では、図２Ｆの例は、視覚から隠蔽又はカモフラージュされるべく可視波長を放射しつつ、識別のために近赤外波長を使用する任意の生体システム又は識別システムを含んでもよい。例えば、図２Ｆの例示的なシステムは、指紋スキャナ、顔認識システム、又は熱認識システムを含み得る。
【００６９】
諸例では、光学フィルター１０は、少なくとも１つの取り外し可能又は再配置可能な層を含み得るか、あるいは光学フィルター１０は全体として取り外し又は再配置可能であり、そのため、光学フィルター１０は、光学フィルター１０の下の、又はそれに隣接する基板に対して取り外し又は再配置可能である。諸例では、光学フィルター１０の周囲は、発光器４６又は受光器４０の一方又は両方の周囲を越えて延びてもよく、あるいは光学フィルター１０の主表面の領域は、発光器４６又は受光器４０の一方又は両方の表面積よりも大きくてもよいし小さくてもよい。諸例では、光学フィルター１０は、電子機器、回路、基板、センサ、送信機などの他の構成要素を、光学フィルターによってこれらの構成要素を視覚から遮蔽することによって、カモフラージュするように構成され得る。諸例では、１つ以上の発光器４６又は受光器４０、例えばアレイを、光学フィルター１０に隣接して配置することができるであろう。諸例では、発光器４６又は受光器４０の一方又は両方は、光学フィルター１０から、例えば、少なくとも１ｃｍ、又は１０ｃｍ、又は１ｍ、又は１０ｍ、又は１００ｍ、又は１ｋｍ、相対的に離れているか、あるいはなお更に離れていてもよい。図２Ａ〜図２Ｆでは、例えば、発光器４６及び受光器４０の一方又は両方と光学フィルター１０との間の、直接経路が示されているが、諸例では、発光器４６及び受光器４０の一方又は両方と光学フィルター１０との間の光は、光学的に導かれた経路、反射経路、又は屈折若しくはフィルタリングを含む光学的操作を含む経路、又は異なる光学媒体を通って進む経路を含む、非直接的経路をたどり得る。
【００７０】
このように、諸例では、光学フィルター１０は、受光器４０を可視波長から少なくとも部分的に遮蔽し、その一方で、受光器４０が近赤外波長を受光することを実質的に可能にするように構成され得る。例えば、光学フィルター１０は、受光器４０、発光器４６、又は物体４８のうちの１つ以上を隠蔽又はカモフラージュするように構成され得る。諸例では、光学フィルター１０は、例えば、図２Ａ〜図２Ｆを参照して上述したように可視波長を散乱させることによって、受光器４０又は発光器４６の一方又は両方を視覚からカモフラージュするように構成され得る。
【００７１】
図３Ａ〜図３Ｄは、例示的な光学フィルターと、視認可能なパターン及び不可視の近赤外パターンを表示する電子ディスプレイとを含む例示的なシステムの概念図である。電荷結合素子（charge-coupled device、ＣＣＤ）などの撮像センサは近赤外領域内で検出するため、可視的に反射可能なグラフィックを含む標示を生成することが可能であろう。標示は、カメラによって検出可能である不可視画像を隠蔽することができるであろう。例えば、画像は、例えば、バーコード、２Ｄバーコード、又はＱＲコードなどの、信号又は情報を符号化する所定のパターンを含むことができるであろう。ＱＲコードの物理的サイズは、それらが包含し得る情報量を制限し得る。しかし、不可視ＱＲコードは、可視グラフィックを乱す、又は損なうことなく、標示と同じ物理的大きさを有することができるであろう。一例では、電子ディスプレイ６０は、ディスプレイ６０の背後に隠蔽されたそれぞれの可視及び近赤外発光器によって放射された可視及び近赤外光パターンを同時に表示する能力を有し得る。電子ディスプレイ６０は、以上において図１Ａ〜図１Ｅを参照して説明された例示的な光学フィルターで被覆されていてもよい。例えば、電子ディスプレイ６０は、図３Ｂに示すように、視認可能であるパターン６２と不可視の近赤外パターン６４とを同時に表示し得る。パターン６２は、相対的により小さいＱＲコード、又は相対的により小さい表示フットプリントを有する他のインダイシア（indicia）を含み得、パター
ン６４は、相対的により大きいＱＲコード、又は相対的により大きなフットプリントを有する他のインダイシアを含み得る。パターン６２は、光学フィルター（図示されていない）による可視波長の反射又は散乱の結果、視認可能になり得る。図３Ａにおいて見られるように、パターン６２のみが視認可能であり、パターン６４は、近赤外波長において比較的高い透明度で提示されている一方で、視覚に対して不可視のままとなり得る。それゆえ、近赤外波長を感知する能力を有するカメラは、十分な解像度で、例えば、パターン６４内に包含され得る情報を復号するのに十分な解像度で、パターン６４を感知することができる。図３Ｃに示す例では、所定のパターンのみがディスプレイ６０上で視認可能であり、その一方で、図３Ｄに示すように、近赤外カメラよってのみ検出可能な不可視の近赤外パターンがディスプレイ６０上に同時に表示され得る。それゆえ、３Ａ、３Ｂ、３Ｃ、及び３Ｄのそれぞれの例示的なシステムでは、例示的な光学フィルターを用いて、所定の可視パターンのみを見せつつ、近赤外パターンの発生源を隠蔽又はカモフラージュすることができる。一部の例では、不可視の近赤外パターン６４を用いて秘匿情報を符号化することができ、その一方で、視認可能なパターン６２を用いて、視認可能な情報、又は少なくとも、符号化可能であるが符号化しても視認可能な情報を提示することができる。例えば、パターン６２は、ウェブサイトなどの、情報の第１のセットを符号化することができ、その一方で、パターン６４は、ディスプレイ６０の位置などの、情報の第２のセットを符号化することができる。諸例では、電子ディスプレイ６０は、可視パターン、不可視パターン、又はその両方を表示し得る。諸例では、電子ディスプレイ６０は複数のパターンを表示し得る。諸例では、電子ディスプレイは、静的パターン又は動的パターンを表示し得る。それゆえ、例示的な光学フィルターは、高透明度の近赤外透過を有するカモフラージュをもたらし得る。
【００７２】
図４は例示的な技術のフローチャートである。例示的な技術は、発光器４６又は受光器４０の一方又は両方に隣接して光学フィルター１０を配置すること（５２）を含み得る。光学フィルター１０は、以上において図１Ａ〜図１Ｅ及び図２Ａ〜図２Ｅを参照して説明されたとおりの、波長選択性散乱層を含む。例示的な技術は任意選択的に、光学フィルター１０と発光器４６又は受光器４０の一方又は両方との間に反射層１６を配置すること（５４）を更に含み得る。光学フィルター１０は任意選択的に、発光器４６又は受光器４０の一方又は両方をカモフラージュし得る（５６）。光学フィルター１０は任意選択的に、発光器又は受光器の一方又は両方を可視波長から少なくとも部分的に遮蔽し得る（５８）。
【００７３】
上述の物品は、多層フィルムを含んでもよく、あるいは、複数の層を含んでもよく、いくつかの例では、１つ以上の層を、隣接層へと配合してもよく、あるいは、隣接層と視覚的に区別不可能なぼかされた境界を形成してもよい。いくつかの例では、多層フィルム又は物品は、認識可能な境界又は主表面が１つ以上の層を分離せず、かつ、異なる層が隣接層に移行し得るように処理され得る。いくつかの例では、層は、物理的に別個の又は個別の層ではなく、所定の実質的に平坦な又は湾曲した幾何学的領域を表し得る。
【００７４】
このように、本開示による例示的なシステム、物品、及び技術は、例えば可視波長を選択的に散乱又は反射させることによって可視波長の透過を減少させながら近赤外光を比較的高い透明度で透過させる例示的な波長選択性散乱層を含む例示的な光学物品を含み得る。
【００７５】
提供された本開示による例示的な物品又は技術は、以下の非限定的な実施形態及び例によって例示される。
実施形態
【００７６】
本開示の実施形態としては、下記に列挙した項目が挙げられる。
【００７７】
項目１．発光器又は受光器の一方又は両方と、
前記発光器又は前記受光器の一方又は両方に隣接する光学フィルターであって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、光学フィルターと、を含むシステム。
【００７８】
項目２．波長選択性散乱層が、約０．７未満の近赤外散乱比を有する、項目１に記載のシステム。
【００７９】
項目３．波長選択性散乱層が、約０．６未満の近赤外散乱比を有する、項目１に記載のシステム。
【００８０】
項目４．波長選択性散乱層が、約０．６より大きい可視反射ヘイズ率を有する、項目１〜３のいずれか１つに記載のシステム。
【００８１】
項目５．波長選択性散乱層が、約０．７より大きい可視反射ヘイズ率を有する、項目１〜４のいずれか１つに記載のシステム。
【００８２】
項目６．発光器又は受光器の一方又は両方が近赤外域内の動作波長を有する、項目１〜５のいずれか１つに記載のシステム。
【００８３】
項目７．波長選択性散乱層が入射可視光の約５０％未満を透過し、波長選択性散乱層が入射近赤外光の約５０％超を透過する、項目１〜６のいずれか１つに記載のシステム。
【００８４】
項目８．波長選択性散乱層が入射可視光の約５０％超を散乱する、項目１〜７のいずれか１つに記載のシステム。
【００８５】
項目９．波長選択性散乱層が入射可視光の約５０％超を白色光として散乱する、項目１〜８のいずれか１つに記載のシステム。
【００８６】
項目１０．波長選択性散乱層が第１の屈折率を有する光学媒体を含み、光学媒体が複数の粒子を含み、複数の粒子が第２の屈折率及び約５μｍ未満の平均粒径を有し、第１の屈折率と第２の屈折率との絶対差が約０．１未満である、項目１〜９のいずれか１つに記載のシステム。
【００８７】
項目１１．波長選択性散乱層が第１の屈折率を有する光学媒体を含み、光学媒体が複数の粒子を含み、複数の粒子が第２の屈折率及び約１μｍ未満の平均粒径を有し、第１の屈折率と第２の屈折率との絶対差が約０．２未満である、項目１〜９のいずれか１つに記載のシステム。
【００８８】
項目１２．波長選択性散乱層が第１の屈折率を有する光学媒体を含み、光学媒体が複数の粒子を含み、複数の粒子が第２の屈折率及び約０．５μｍ未満の平均粒径を有し、第１の屈折率と第２の屈折率との絶対差が約０．４未満である、項目１〜９のいずれか１つに記載のシステム。
【００８９】
項目１３．波長選択性散乱層が第１の屈折率を有する光学媒体を含み、光学媒体が複数の粒子を含み、複数の粒子が第２の屈折率及び約０．３μｍ未満の平均粒径を有し、第１の屈折率と第２の屈折率との絶対差が約０．６未満である、項目１〜９のいずれか１つに記載のシステム。
【００９０】
項目１４．波長選択性散乱層が第１の屈折率を有する光学媒体を含み、光学媒体が複数の粒子を含み、複数の粒子が第２の屈折率及び約０．２μｍ未満の平均粒径を有し、第１の屈折率と第２の屈折率との絶対差が約１．８未満である、項目１〜９のいずれか１つに記載のシステム。
【００９１】
項目１５．波長選択性散乱層が第１の屈折率を有する光学媒体を含み、光学媒体が複数の粒子を含み、複数の粒子が第２の屈折率を有し、複数の粒子の平均粒径、第１の屈折率、及び第２の屈折率が図１５の線８２の下の領域から選択される、項目１〜９のいずれか１つに記載のシステム。
【００９２】
項目１６．波長選択性散乱層が第１の屈折率を有する光学媒体を含み、光学媒体が複数の粒子を含み、複数の粒子が第２の屈折率を有し、複数の粒子の平均粒径、第１の屈折率、及び第２の屈折率が図１５の線８４の下の領域から選択される、項目１〜９のいずれか１つに記載のシステム。
【００９３】
項目１７．波長選択性散乱層が第１の屈折率を有する光学媒体を含み、光学媒体が複数の粒子を含み、複数の粒子が第２の屈折率を有し、複数の粒子の平均粒径、第１の屈折率、及び第２の屈折率が図１５の線８６の下の領域から選択される、項目１〜９のいずれか１つに記載のシステム。
【００９４】
項目１８．波長選択性散乱層が第１の屈折率を有する光学媒体を含み、光学媒体が複数の粒子を含み、複数の粒子が第２の屈折率を有し、複数の粒子の平均粒径、第１の屈折率、及び第２の屈折率が図１５の線８８の下の領域から選択される、項目１〜９のいずれか１つに記載のシステム。
【００９５】
項目１９．波長選択性散乱層が少なくとも２５％の可視ヘイズを有する、項目１〜１８のいずれか１つに記載のシステム。
【００９６】
項目２０．光学フィルターが表面光学微細構造を含む、項目１〜１９のいずれか１つに記載のシステム。
【００９７】
項目２１．発光器が近赤外ＬＥＤ又は近赤外レーザを含む、項目１〜２０のいずれか１つに記載のシステム。
【００９８】
項目２２．受光器が、近赤外カメラ、又は近赤外受光帯域を有する光センサを含む、項目１〜２１のいずれか１つに記載のシステム。
【００９９】
項目２３．波長選択性散乱層が、バインダー、複数の粒子、及び複数の相互接続された空隙を含み、波長選択性散乱層内における複数の相互接続された空隙の体積分率が約２０％以上であり、複数の粒子に対するバインダーの重量比が約１：２以上である、項目１〜９のいずれか１つに記載のシステム。
【０１００】
項目２４．光学フィルターが反射層を含む、項目１〜２３のいずれか１つに記載のシステム。
【０１０１】
項目２５．光学フィルターがビーズ状の拡散層を含む、項目１〜２３のいずれか１つに記載のシステム。
【０１０２】
項目２６．光学フィルターが、受光器を可視波長から少なくとも部分的に遮蔽し、その一方で、受光器が近赤外波長を受光することを実質的に可能にするように構成されている、項目１〜２５のいずれか１つに記載のシステム。
【０１０３】
項目２７．光学フィルターが、受光器又は発光器の一方又は両方を視覚からカモフラージュするように構成されている、項目１〜２６のいずれか１つに記載のシステム。
【０１０４】
項目２８．光学フィルターが、可視波長を散乱させることによって受光器又は発光器の一方又は両方を視覚から少なくとも部分的にカモフラージュするように構成されている、項目２７に記載のシステム。
【０１０５】
項目２９．発光器又は受光器の一方又は両方に隣接して光学フィルターを配置する工程を含む方法であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、方法。
【０１０６】
項目３０．光学フィルターと発光器又は受光器の一方又は両方との間に反射層を配置する工程を更に含む、項目２９に記載の方法。
【０１０７】
項目３１．発光器又は受光器の一方又は両方を少なくとも部分的にカモフラージュすることを含む方法であって、前記カモフラージュすることは項目２９又は３０に記載の方法を含む、方法。
【０１０８】
項目３２．発光器又は受光器の一方又は両方を可視波長から少なくとも部分的に遮蔽する工程を含む方法であって、遮蔽する工程は項目２９又は３０に記載の方法を含む、方法。
【０１０９】
項目３３．波長選択性散乱層が入射可視光の約５０％超を散乱する、項目２９〜３２のいずれか１つに記載の方法。
【０１１０】
項目３４．波長選択性散乱層が入射可視光の約５０％超を白色光として散乱する、項目３３に記載の方法。
【０１１１】
項目３５．光学フィルターを含む物品であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、物品。
【０１１２】
項目３６．波長選択性散乱層は、約０．７未満の近赤外散乱比を有する、項目３５に記載の物品。
【０１１３】
項目３７．波長選択性散乱層は、約０．６未満の近赤外散乱比を有する、項目３６に記載の物品。
【０１１４】
項目３８．波長選択性散乱層が、約０．６より大きい可視反射ヘイズ率を有する、項目３５〜３７のいずれか１つに記載の物品。
【０１１５】
項目３９．波長選択性散乱層が、約０．７より大きい可視反射ヘイズ率を有する、項目３５〜３７のいずれか１つに記載の物品。
【０１１６】
項目４０．波長選択性散乱層が入射可視光の約５０％未満を透過し、波長選択性散乱層が入射近赤外光の約５０％超を透過する、項目３５〜３９のいずれか１つに記載の物品。
【０１１７】
項目４１．波長選択性散乱層が入射可視光の約５０％超を散乱する、項目３５〜４０のいずれか１つに記載の物品。
【０１１８】
項目４２．波長選択性散乱層が入射可視光の約５０％超を白色光として散乱する、項目３５〜４０のいずれか１つに記載の物品。
【０１１９】
項目４３．波長選択性散乱層が第１の屈折率を有する光学媒体を含み、光学媒体が複数の粒子を含み、複数の粒子が第２の屈折率及び約５μｍ未満の平均粒径を有し、第１の屈折率と第２の屈折率との絶対差が約０．１未満である、項目３５〜４２のいずれか１つに記載の物品。
【０１２０】
項目４４．波長選択性散乱層が第１の屈折率を有する光学媒体を含み、光学媒体が複数の粒子を含み、複数の粒子が第２の屈折率及び約１μｍ未満の平均粒径を有し、第１の屈折率と第２の屈折率との絶対差が約０．２未満である、項目３５〜４２のいずれか１つに記載の物品。
【０１２１】
項目４５．波長選択性散乱層が第１の屈折率を有する光学媒体を含み、光学媒体が複数の粒子を含み、複数の粒子が第２の屈折率及び約０．５μｍ未満の平均粒径を有し、第１の屈折率と第２の屈折率との絶対差が約０．４未満である、項目３５〜４２のいずれか１つに記載の物品。
【０１２２】
項目４６．波長選択性散乱層が第１の屈折率を有する光学媒体を含み、光学媒体が複数の粒子を含み、複数の粒子が第２の屈折率及び約０．３μｍ未満の平均粒径を有し、第１の屈折率と第２の屈折率との絶対差が約０．６未満である、項目３５〜４２のいずれか１つに記載の物品。
【０１２３】
項目４７．波長選択性散乱層が第１の屈折率を有する光学媒体を含み、光学媒体が複数の粒子を含み、複数の粒子が第２の屈折率及び約０．２μｍ未満の平均粒径を有し、第１の屈折率と第２の屈折率との絶対差が約１．８未満である、項目３５〜４２のいずれか１つに記載の物品。  
【０１２４】
項目４８．波長選択性散乱層が第１の屈折率を有しする光学媒体を含み、光学媒体が複数の粒子を含み、複数の粒子が第２の屈折率を有し、複数の粒子の平均粒径、第１の屈折率、及び第２の屈折率が図１５の線８２の下の領域から選択される、項目３５〜４２のいずれか１つに記載の物品。
【０１２５】
項目４９．波長選択性散乱層が第１の屈折率を有する光学媒体を含み、光学媒体が複数の粒子を含み、複数の粒子が第２の屈折率を有し、複数の粒子の平均粒径、第１の屈折率、及び第２の屈折率が図１５の線８４の下の領域から選択される、項目３５〜４２のいずれか１つに記載の物品。
【０１２６】
項目５０．波長選択性散乱層が第１の屈折率を有する光学媒体を含み、光学媒体が複数の粒子を含み、複数の粒子が第２の屈折率を有し、複数の粒子の平均粒径、第１の屈折率、及び第２の屈折率が図１５の線８６の下の領域から選択される、項目３５〜４２のいずれか１つに記載の物品。
【０１２７】
項目５１．波長選択性散乱層が第１の屈折率を有する光学媒体を含み、光学媒体が複数の粒子を含み、複数の粒子が第２の屈折率を有し、複数の粒子の平均粒径、第１の屈折率、及び第２の屈折率が図１５の線８８の下の領域から選択される、項目３５〜４２のいずれか１つに記載の物品。
【０１２８】
項目５２．波長選択性散乱層が少なくとも２５％の可視ヘイズを有する、項目３５〜５１のいずれか１つに記載の物品。
【０１２９】
項目５３．光学フィルターが表面光学微細構造を含む、項目３５〜５２のいずれか１つに記載の物品。
【０１３０】
項目５４．波長選択性散乱層が、バインダー、複数の粒子、及び複数の相互接続された空隙を含み、波長選択性散乱層内における複数の相互接続された空隙の体積分率が約２０％以上であり、複数の粒子に対するバインダーの重量比が約１：２以上である、項目３５〜４２のいずれか１つに記載の物品。
【０１３１】
項目５５．光学フィルターが反射層を含む、項目３５〜５４のいずれか１つに記載の物品。
【０１３２】
項目５６．光学フィルターがビーズ状の拡散層を含む、項目３５〜５５のいずれか１つに記載の物品。
【０１３３】
項目５７．光学フィルターが、受光器を可視波長から少なくとも部分的に遮蔽し、その一方で、受光器が近赤外波長を少なくとも部分的に受光することを可能にするように構成されている、項目３５〜５６のいずれか１つに記載の物品。
【０１３４】
項目５８．光学フィルターが、受光器及び発光器の一方又は両方を視覚から少なくとも部分的にカモフラージュするように構成されている、項目３５〜５６のいずれか１つに記載の物品。
【０１３５】
項目５９．光学フィルターが、可視波長を少なくとも部分的に散乱させることによって受光器又は発光器の一方又は両方を視覚から少なくとも部分的にカモフラージュするように構成されている、項目５８に記載の物品。
【０１３６】
項目６０．光学フィルターが、波長選択性散乱層に隣接するインク受容コーティングを含む、項目３５〜５９のいずれか１つに記載の物品。
【０１３７】
項目６１．光学フィルターが、インク受容コーティング上に配置されたインクパターンを含む、項目３５〜６０のいずれか１つに記載の物品。
【０１３８】
項目６２．光学フィルターがシーラント層を含む、項目３５〜６１のいずれか１つに記載の物品。
【０１３９】
項目６３．光学フィルターが保護コーティングを含む、項目３５〜６２のいずれか１つに記載の物品。
【０１４０】
項目６４．波長選択性散乱層が少なくとも５０％の全可視反射率を有する、項目３５〜６３のいずれか１つに記載の物品。
【０１４１】
項目６５．波長選択性散乱層が少なくとも６０％の全可視反射率を有する、項目６４に記載の物品。
【０１４２】
項目６６．波長選択性散乱層が少なくとも７０％の全可視反射率を有する、項目６５に記載の物品。
【０１４３】
項目６７．光学フィルターを含む物品であって、前記光学フィルターは波長選択性散乱層を含み、前記波長選択性散乱層が６０％未満の平均近赤外散乱を有し、前記波長選択性散乱層が、１０％より大きい平均可視散乱を有し、％全可視反射率と％拡散可視反射率との差が２０未満である、物品。
【０１４４】
項目６８．波長選択性散乱層が４０％未満の平均近赤外散乱を有し、前記波長選択性散乱層が、５８％より大きい平均可視散乱を有し、前記％全可視反射率と前記％拡散可視反射率との前記差が１８未満である項目６７に記載の物品。
【０１４５】
項目６９．発光器又は受光器の一方又は両方と、
発光器又は受光器の一方又は両方に隣接する光学フィルターであって、光学フィルターは、
波長選択性散乱層であって、波長選択性散乱層が、可視波長を実質的に散乱させるように構成されている、波長選択性散乱層と、
波長選択性反射層と、及び
少なくとも１つの波長選択性吸収層とを含み、波長選択性散乱層、
波長選択性反射層、及び
少なくとも１つの波長選択性吸収層のそれぞれが、近赤外波長を透過するように構成されている、光学フィルターと、を含む、
システム。
【０１４６】
項目７０．光学フィルターが、８３０ｎｍより大きい波長について、５％未満の可視透過率、及び５％より大きい近赤外透過率を有する、項目６９に記載のシステム。
【０１４７】
項目７１．光学フィルターが、１％未満の可視透過率を有する、項目７０に記載のシステム。
【０１４８】
項目７２．光学フィルターが、８３０ｎｍより大きい波長について、１０％より大きい近赤外透過率を有する、項目７０又は７１に記載のシステム。
【０１４９】
【０１５０】
項目７３．光学フィルターが、８５０ｎｍより大きい波長について、２０％より大きい近赤外透過率を有する、項目７２に記載のシステム。
【０１５１】
項目７４．光学フィルターが、８７０ｎｍより大きい波長について、５０％より大きい近赤外透過率を有する、項目７３に記載のシステム。
【０１５２】
項目７５．光学フィルターが、９００ｎｍより大きい波長について、５０％より大きい近赤外透過率を有する、項目７４に記載のシステム。
【０１５３】
項目７６．光学フィルターが、９００ｎｍより大きい波長について、７５％より大きい平均近赤外透過率を有する、項目７５に記載のシステム。
【０１５４】
項目７７．波長選択性散乱層は約０．９未満の近赤外散乱比を有し、近赤外散乱比は、平均可視散乱に対する平均近赤外散乱の比であり、波長選択性散乱層は、約０．５より大きい可視反射ヘイズ率を有し、可視反射ヘイズ率は、平均可視全反射率に対する平均可視拡散反射率の比率である、項目６９〜７６のいずれか一項に記載のシステム。
【０１５５】
項目７８．波長選択性散乱層が６０％未満の平均近赤外散乱を有し、波長選択性散乱層が、１０％より大きい平均可視散乱を有し、％全可視反射率と％拡散可視反射率との差が２０未満である項目６９〜７６のいずれか一項に記載のシステム。
【０１５６】
項目７９．波長選択性散乱層が入射可視光の約５０％未満を透過し、波長選択性散乱層が入射近赤外光の約５０％超を透過する、項目６９〜７６のいずれか１つに記載のシステム。
【０１５７】
項目８０．波長選択性散乱層が、バインダー、複数の粒子、及び複数の相互接続された空隙を含み、波長選択性散乱層内における複数の相互接続された空隙の体積分率が約２０％以上であり、複数の粒子に対するバインダーの重量比が約１：２以上である、項目６９〜７９のいずれか１つに記載のシステム。
【０１５８】
項目８１．発光器が近赤外ＬＥＤ又は近赤外レーザを含む、項目６９〜８０のいずれか１つに記載のシステム。
【０１５９】
項目８２．受光器が、近赤外カメラ、又は近赤外受光帯域を有する光センサを含む、項目６９〜８１のいずれか１つに記載のシステム。
【０１６０】
項目８３．波長選択性反射層が、多層光学フィルムを含む、項目６９〜８２のいずれか１つに記載のシステム。
【０１６１】
項目８４．波長選択性反射層が、波長選択性干渉フィルターを含む、項目６９〜８３のいずれか１つに記載のシステム。
【０１６２】
項目８５．光学フィルターが、基板層上に配置されている、項目項６９〜８４のいずれか一項に記載のシステム。
【０１６３】
項目８６．光学フィルターが、受光器を可視波長から少なくとも部分的に遮蔽し、その一方で、受光器が近赤外波長を受光することを実質的に可能にするように構成されている、項目６９〜８５のいずれか１つに記載のシステム。
【０１６４】
項目８７．光学フィルターが、受光器又は発光器の一方又は両方を視覚からカモフラージュするように構成されている、項目６９〜８６のいずれか１つに記載のシステム。
【０１６５】
項目８８．光学フィルターが、可視波長を散乱させることによって受光器又は発光器の一方又は両方を視覚から少なくとも部分的にカモフラージュするように構成されている、項目８７に記載のシステム。
【０１６６】
項目８９．波長選択性吸収層が、前記波長選択性散乱層と前記波長選択性反射層との間にあり、前記波長選択性吸収層が、全近赤外透過率を実質的に低減することなく、前記光学フィルターの全可視反射率を所定の大きさだけ低減するように構成されている、項目６９〜８８のいずれか１つに記載のシステム。
【０１６７】
項目９０．波長選択性反射層が、波長選択性散乱層と波長選択性吸収層との間にあり、波長選択性吸収層が、全近赤外透過率を実質的に低減することなく、光学フィルターの主表面の全域にわたって全可視反射率を一様に低減するように構成されている、項目６９〜８８のいずれか１つに記載のシステム。
【０１６８】
項目９１．光学フィルターを含む物品であって、前記光学フィルターは、
波長選択性散乱層であって、可視波長を実質的に散乱させるように構成されている、波長選択性散乱層と、
波長選択性反射層と、
少なくとも１つの波長選択性吸収層と、を含み、波長選択性散乱層、
波長選択性反射層、及び
少なくとも１つの波長選択性吸収層のそれぞれが、近赤外波長を透過するように構成されている、
物品。
【０１６９】
項目９２．光学フィルターが、８３０ｎｍより大きい波長について、５％未満の可視透過率、５％より大きい近赤外透過率を有する、項目９１に記載の物品。
【０１７０】
項目９３．光学フィルターが、１％未満の可視透過率を有する、項目９２に記載の物品。
【０１７１】
項目９４．光学フィルターが、８３０ｎｍより大きい波長について、１０％より大きい近赤外透過率を有する、項目９２又は９３に記載の物品。
【０１７２】
【０１７３】
項目９５．光学フィルターが、８５０ｎｍより大きい波長について、２０％より大きい近赤外透過率を有する、項目９４に記載の物品。
【０１７４】
項目９６．光学フィルターが、８７０ｎｍより大きい波長について、５０％より大きい近赤外透過率を有する、項目９５に記載の物品。
【０１７５】
項目９７．光学フィルターが、９００ｎｍより大きい波長について、５０％より大きい近赤外透過率を有する、項目９６に記載の物品。
【０１７６】
項目９８．光学フィルターが、９００ｎｍより大きい波長について、７５％より大きい平均近赤外透過率を有する、項目９７に記載の物品。
【０１７７】
項目９９．波長選択性散乱層は約０．９未満の近赤外散乱比を有し、近赤外散乱比は、平均可視散乱に対する平均近赤外散乱の比であり、波長選択性散乱層は、約０．５より大きい可視反射ヘイズ率を有し、可視反射ヘイズ率は、平均可視全反射率に対する平均可視拡散反射率の比率である、項目９１〜９８のいずれか１つに記載の物品。
【０１７８】
項目１００．波長選択性散乱層が６０％未満の平均近赤外散乱を有し、波長選択性散乱層が、１０％より大きい平均可視散乱を有し、％全可視反射率と％拡散可視反射率との差が２０未満である項目９１〜９９のいずれか１つに記載の物品。
【０１７９】
項目１０１．波長選択性散乱層が入射可視光の約５０％未満を透過し、波長選択性散乱層が入射近赤外光の約５０％超を透過する、項目９１〜１００のいずれか１つに記載の物品。
【０１８０】
項目１０２．波長選択性散乱層が、バインダー、複数の粒子、及び複数の相互接続された空隙を含み、波長選択性散乱層内における複数の相互接続された空隙の体積分率が約２０％以上であり、複数の粒子に対するバインダーの重量比が約１：２以上である、項目９１〜１０１のいずれか１つに記載の物品。
【０１８１】
項目１０３．波長選択性反射層が、多層光学フィルムを含む、項目９１〜１０２のいずれか１つに記載の物品。
【０１８２】
項目１０４．波長選択性反射層が、波長選択性干渉フィルターを含む、項目９１〜１０３のいずれか１つの記載の物品。
【０１８３】
項目１０５．光学フィルターが、基板層上に配置されている、項目９１〜１０４のいずれか１つに記載の物品。
【０１８４】
項目１０６．光学フィルターが、波長選択性散乱層に隣接するインク受容コーティングを含む、項目９１〜１０５のいずれか１つに記載の物品。
【０１８５】
項目１０７．光学フィルターが、インク受容コーティング上に配置されたインクパターンを含む、項目１０６に記載の物品。
【０１８６】
項目１０８．光学フィルターがシーラント層を含む、項目９１〜１０７のいずれか１つに記載の物品。
【０１８７】
項目１０９．光学フィルターが保護コーティングを含む、項目９１〜１０７のいずれか１つに記載の物品。
【０１８８】
項目１１０．波長選択性吸収層が、波長選択性散乱層と前記波長選択性反射層との間にあり、前記波長選択性吸収層が、全近赤外透過率を実質的に低減することなく、前記光学フィルターの全可視反射率を所定の大きさだけ低減するように構成されている、項目９１〜１０９のいずれか１つに記載の物品。
【０１８９】
項目１１１．波長選択性反射層が、波長選択性散乱層と波長選択性吸収層との間にあり、波長選択性吸収層が、全近赤外透過率を実質的に低減することなく、光学フィルターの主表面の領域にわたって全可視反射率を一様に低減するように構成されている、項目９１〜１０９のいずれか１つに記載の物品。
【０１９０】
項目１１２．発光器又は受光器の一方又は両方と、
前記発光器又は前記受光器の一方又は両方に隣接する光学フィルタであって、前記光学フィルターが、
波長選択性反射層と、
少なくとも１つの波長選択性吸収層とを含み、波長選択性反射層、及び
少なくとも１つの波長選択性吸収層のそれぞれが、近赤外波長を透過するように構成されており、前記光学フィルターは、３８０〜８００ｎｍにおいて０．１％未満の可視透過率を有し、８３０〜９００ｎｍにおいて５０％より大きい近赤外透過率を有する、光学フィルタ−と、を含む、システム。
【０１９１】
項目１１３．光学フィルターは、３８０〜８００ｎｍにおいて０．０１％未満の可視透過率を有し、８３０〜９００ｎｍにおいて７５％より大きい近赤外透過率を有する、項目１１２のシステム。
【０１９２】
項目１１４．発光器が近赤外ＬＥＤ又は近赤外レーザを含む、項目１１２又は１１３に記載のシステム。
【０１９３】
項目１１５．受光器が、近赤外カメラ、又は近赤外受光帯域を有する光センサを含む、項目１１２〜１１４のいずれか１つに記載のシステム。
【０１９４】
項目１１６．受光器が、虹彩走査システムを含む、項目１１２〜１１５のいずれか１つに記載のシステム。
【０１９５】
項目１１７．項目１１２〜１１６のいずれか一項に記載のシステムを含む、虹彩に基づく識別システムを含むシステム。
【０１９６】
項目１１８．波長選択性反射層が、波長選択性干渉フィルターを含む、項目１１２〜１１７のいずれか１つに記載のシステム。
【０１９７】
項目１１９．波長選択性反射層が、多層光学フィルムを含む、項目１１２〜１１８のいずれか１つに記載のシステム。
【０１９８】
項目１２０．光学フィルターが、基板層上に配置されている、項目項１１２〜１１９のいずれか一項に記載のシステム。
【０１９９】
項目１２１．光学フィルターが、受光器を可視波長から少なくとも部分的に遮蔽し、その一方で、受光器が近赤外波長を受光することを実質的に可能にするように構成されている、項目１１２〜１２０のいずれか１つに記載のシステム。
【０２００】
項目１２２．光学フィルターが、受光器又は発光器の一方又は両方を視覚からカモフラージュするように構成されている、項目１１２〜１２１のいずれか１つに記載のシステム。
【０２０１】
項目１２３．少なくとも１つの波長選択性吸収層が、第１の波長選択性吸収層及び第２の波長選択性吸収層を含み、波長選択性反射層が、第１の波長選択性吸収層と第２の波長選択性吸収層との間にある、項目１１２〜１２２のいずれか１つに記載のシステム。
【０２０２】
項目１２４．光学フィルターを含む物品であって、
波長選択性反射層と、及び
少なくとも１つの波長選択性吸収層とを含み、波長選択性反射層、及び
少なくとも１つの波長選択性吸収層のそれぞれが、近赤外波長を透過するように構成されており、前記光学フィルターは、３８０〜８００ｎｍにおいて０．１％未満の可視透過率を有し、８３０〜９００ｎｍにおいて５０％より大きい近赤外透過率を有する、物品。
【０２０３】
項目１２５．光学フィルターは、３８０〜８００ｎｍにおいて０．０１％未満の可視透過率を有し、８３０〜９００ｎｍにおいて７５％より大きい近赤外透過率を有する、項目１２４の物品。
【０２０４】
項目１２６．波長選択性反射層が、波長選択性干渉フィルターを含む、項目１２４又は１２５に記載の物品。
【０２０５】
項目１２７．波長選択性反射層が、多層光学フィルムを含む、項目１２４〜１２６のいずれか１つに記載の物品。
【０２０６】
項目１２８．光学フィルターが、基板層上に配置されている、項目１２４〜１２７のいずれか１つに記載の物品。
【０２０７】
項目１２９．少なくとも１つの波長選択性吸収層が、第１の波長選択性吸収層及び第２の波長選択性吸収層を含み、波長選択性反射層が、第１の波長選択性吸収層と第２の波長選択性吸収層との間にある、項目１２４〜１２８のいずれか１つに記載の物品。
【０２０８】
項目１３０．光学フィルターがシーラント層を含む、項目１２４〜１３０のいずれか１つに記載の物品。
【０２０９】
項目１３１．光学フィルターが保護コーティングを含む、項目１２４〜１３０のいずれか１つに記載の物品。
【０２１０】
項目１３２．波長選択性吸収層が、波長選択性染料又は波長選択性顔料の一方又は両方を含む、項目１２４〜１３１のいずれか１つに記載の物品。
【０２１１】
項目１３３．波長選択性吸収層が、波長選択性染料又は波長選択性顔料の一方又は両方を含む、項目６９〜９０のいずれか１つに記載のシステム。
【０２１２】
項目１３４．波長選択性吸収層が、波長選択性染料又は波長選択性顔料の一方又は両方を含む、項目９１〜１１１のいずれか１つに記載の物品。
【０２１３】
項目１３５．波長選択性吸収層が、波長選択性染料又は波長選択性顔料の一方又は両方を含む、項目１１２〜１２３のいずれか１つに記載のシステム。
【実施例】
【０２１４】
実施例１
様々なサンプル光学フィルムのための光学特性を決定した。後述のようにサンプル光学フィルムＳ０１〜Ｓ３４を調製した。サンプルＳ０１〜Ｓ３３の各々について、分光計（Ｌａｍｂｄａ  ９００、ＰｅｒｋｉｎＥｌｍｅｒ）を積分球とともに用いて拡散及び鏡面反射率を取得することで、可視散乱、近赤外散乱、全可視反射率、及び拡散可視反射率を測定した。結果を表１に示す。提示された反射率値は、ＳＰＩＮ（鏡面含む、若しくは全）反射率、及びＳＰＥＸ（鏡面除く、若しくは拡散）反射率を含む。各サンプルフィルムで被覆された近接センサの感度を決定し、「機能せず」、「機能」、「良」、及び「優良」のうちの１つとして分類した。ヘイズ計（Ｈａｚｅ−ｇａｒｄ  Ｐｌｕｓ、ＢＹＫ−Ｇａｒｄｎｅｒ）を用いて、サンプルＳ０１〜Ｓ３４について、透過率、ヘイズ、及び透明度を決定した。結果を表２に示す。
【０２１５】
サンプルＳ０１〜Ｓ０３はＵＬＩフィルムであり、サンプルＳ０２は高ヘイズ高透明度ＵＬＩフィルムを含むものであった。サンプルＳ０１は、Ｓｉｌｑｕｅｓｔ  Ａ−１７４
７５ｎｍシラン粒子（Ｍｏｍｅｎｔｉｖｅ）を、６０％ｗｔ比のペンタエリスリトールトリアクリレートモノマー（ＳＲ４４４、Ｓａｒｔｏｍｅｒ）、及び２．５％のＩｒｇａｃｕｒｅ１８４（Ｃｉｂａ  Ｓｐｅｃｉａｌｔｙ  Ｃｈｅｍｉｃａｌｓ  Ｃｏｍｐａｎｙ、Ｈｉｇｈ  Ｐｏｉｎｔ  Ｎ．Ｃ）と組み合わせることによって調製し、１０μｍのコーティング厚さに到達した。サンプルＳ０４は、ＴｉＯ２ナノ粒子及びシリコーン微粒子のフィルムを含むものであった。サンプルＳ０４は、１９．１３ｇのＭ１１９２（Ｍｉｗｏｎ）、３．３８ｇのＣＮ９０１８（Ｓａｒｔｏｍｅｒ）、２．５ｇのＴｏｓｐｅａｒｌ１４５（Ｍｏｍｅｎｔｉｖｅ）、１２．５ｇのＳＲ４１５（Ｓａｒｔｏｍｅｒ）、１２．５ｇの、ＩＢＯＡ中４２．３ｗｔ％  ＴｉＯ２（ＵＶ−ＴＩＴＡＮ  Ｌ−５３０、Ｓａｃｈｔｌｅｂｅｎ）、２５ｇのメチルエチルケトン、及び０．５ｇの光開始剤ＴＰＯ−Ｌ（ＢＡＳＦ）を混合し、＃８メイヤーバーを用いて調合物をコーティングすることによって調製した。サンプルＳ０５は、微細複製表面構造を有するフィルムであった（図９）。サンプルＳ６は、ペンタエリトリトールトリアクリレートバインダー（ＳＲ４４４、Ｓａｒｔｏｍｅｒ）及びイソプロピルアルコール溶媒とともに、１０μｍの乾燥厚さのためにＥＳＲ２フィルム（Ｅｎｈａｎｃｅｄ  Ｓｐｅｃｕｌａｒ  Ｒｅｆｌｅｃｔｏｒ、３Ｍ）上にコーティングされた３μｍのポリスチレンビーズを含むものであった。サンプルＳ０７は、不織布材料（Ｓｏｎｙ  ＴＶモデル４０Ｗ６００Ｂから取り外した下部拡散板）を含むものであった。サンプルＳ０８は、ＴｉＯ２コーティングＰＥＴフィルム、ＳＨ２ＦＧＳＴ  Ｆａｓａｒａ  Ｆｉｌｍ（３Ｍ）を含むものであった。サンプルＳ０９及びＳ１０は、ヘイズ値の異なるバルク拡散体である。サンプルＳ０９は、ＰＡＴＴＣＬＲ０艶消しアクリレートシート（ｅＰｌａｓｔｉｃｓ、Ｓａｎ  Ｄｉｅｇｏ、ＣＡ）を含むものであった。サンプルＳ１０は、ＴＣＬ  ＴＶ（モデル４０ＦＤ２７００）からの拡散板を含むものであった。サンプルＳ１１は、ｉＰａｄ（第１世代、Ａｐｐｌｅ）バックライトからの下部拡散シートであった。サンプルＳ１２は、分散ＴｉＯ２（白色書き込みブロックを有するプラスチック６”ｘ８”小型シールトップ食品袋、Ｅｌｋａｙ  Ｐｌａｓｔｉｃｓ、Ｂｅｎｓｅｎｖｉｌｌｅ、ＩＬから）を含むプラスチックフィルムを含むものであった。サンプルＳ１３は、白色紙（ＨＡｍｍｅｒｍｉｌｌ  Ｃｏｐｙ  Ｐｌｕｓ多目的プリンタ用紙）を含む。サンプルＳ１４は、微細複製表面構造（ｉＰｈｏｎｅ６バックライト）を有するフィルムを含む。サンプルＳ１５〜Ｓ２２はＵＬＩ材料のフィルムを含む。サンプルＳ２３は、自分自身の上に折り重ねられたサンプルＳ０４を含む。サンプルＳ２４は、自分自身の上に折り重ねられたサンプルＳ０３を含む。サンプルＳ２５は、自分自身の上に折り重ねられたサンプルＳ１５を含む。サンプルＳ２６は、自分自身の上に折り重ねられたサンプルＳ１６を含む。サンプルＳ２７は、自分自身の上に折り重ねられたサンプルＳ１７を含む。サンプルＳ２８は、自分自身の上に折り重ねられたサンプルＳ１８を含む。サンプルＳ２９は、自分��身の上に折り重ねられたサンプルＳ１９を含む。サンプルＳ３０は、自分自身の上に折り重ねられたサンプルＳ２０を含む。サンプルＳ３１は、自分自身の上に折り重ねられたサンプルＳ２１を含む。サンプルＳ３２は、自分自身の上に折り重ねられたサンプルＳ２を含む。サンプルＳ３３は、自分自身の上に折り重ねられたサンプルＳ２２を含む。
【表１】
2020126266.tif 000003
【表２】
2020126266.tif 000004
【０２１６】
実施例２
図５は、例示的な光学フィルターとインクパターンとを含む例示的な物品の写真である。ＥＳＲ２を反射層として用いた。ＵＬＩ層（サンプルＳ０１コーティング）を波長選択性散乱層と反射層に適用している。乾燥時に厚さ１ミルである、ラテックスコーティング（ＰｒｉｎｔＲｉｔｅ  ＤＰ  ２６１、Ｌｕｂｒｉｚｏｌ））の層をインク受容層とシーラント層との組み合わせとしてＵＬＩ層上にコーティングしている。インク受容層の上には、インクジェット（溶剤インク）印刷パターンが印刷されている。図５に示すように、インクジェット印刷パターンは鮮明であり、汚れ、ぼやけ、又はその他の欠陥がない。
【０２１７】
実施例３
図６Ａはソーラーパネルの写真である。図６Ｂは、例示的な光学フィルターによってカモフラージュされたソーラーパネルの写真である。ＥＳＲ２層上にＵＬＩ層（サンプルＳ０１）を堆積させることによって多層光学フィルターを形成した。光学フィルターは、カモフラージュパターン（背景木目に類似した模造木材）を印刷したものであった。図６ＡのＣＩＧＳ（ｃｏｐｐｅｒ  ｉｎｄｉｕｍ  ｇａｌｌｉｕｍ  ｓｅｌｅｎｉｄｅ、セレン化銅インジウムガリウム）フィルムソーラーパネルを、図６Ｂに示すように、例示的な光学フィルターでカモフラージュした。このフィルターは、３Ｍ  ８２１１  Ｏｐｔｉｃａｌｌｙ  Ｃｌｅａｒ  ａｄｈｅｓｉｖｅを用いてソーラーパネルに積層した。カモフラージュしたフィルムパネルは、その元の電力の４５％を発生した。裏面のＥＳＲ２フィルムはほぼ全ての可視光を反射した。電力は、ＩＶ５ソーラー出力試験装置（ＰＶ  Ｍｅａｓｕｒｅｍｅｎｔｓ，Ｉｎｃ．、Ｂｏｕｄｌｅｒ  ＣＯ）によって測定した。
【０２１８】
実施例４
図７は、例示的な光学フィルターとインクパターンとを含む例示的な物品の写真である。光学フィルターは、反射基板上に堆積させたＵＬＩ層で形成した。光学フィルターの右側は、インク受容層領域として、乾燥後に透明フィルムを形成したラテックスコーティング（ＰｒｉｎｔＲｉｔｅ  ＤＰ  ２６１，Ｌｕｂｒｉｚｏｌ）でコーティングした。インク受容コーティング領域及び非コーティング光学フィルター領域上にパターンをインクジェット印刷した。図７に示すように、左側の非コーティング領域上の印刷品質は、右側のインク受容層をコーティングした領域内よりも劣っていた。例えば、非コーティング領域上の印刷パターンは不明瞭で筋があった。
【０２１９】
実施例５
図８Ａ〜図８Ｃは、（図２Ｅに示す例示的な光学システムと同様の）例示的な光学フィルターと近赤外ＬＥＤとを含む例示的なシステムの写真である。図８Ａには、近赤外発光ＬＥＤを含む構造が示されている。この構造を、ＥＳＲ２層上にコーティングされたＵＬＩの層（サンプルＳ０１）を含む例示的な光学フィルターによって被覆した。この被覆した構造を赤外線カメラを用いて撮像し、図８Ｂに示す赤外画像を得た。図８Ｂに示すように、ＬＥＤ光源の画像は、図８Ｃに示す不明瞭な赤外画像と比較して、比較的明瞭である。図８Ｂとは異なり、図８Ｃの構造（サンプルＳ０６）は、波長選択性散乱層を含む光学フィルターの代わりにビーズ層でコーティングした。図８Ｃに示すように、非選択性ビーズ層は、非常に低い透明度でＩＲ  ＬＥＤの画像を透過した。
【０２２０】
実施例６
図９は、例示的な光学フィルターの表面の原子間力顕微鏡（ＡＦＭ）写真である。光学フィルターは表面テクスチャー化フィルム（サンプルＳ０５）を含むものであった。
【０２２１】
実施例７
図１０Ａ及び図１０Ｂは例示的な光学フィルターの走査電子顕微鏡（ＳＥＭ）写真である。図１０Ａは、高ヘイズ低透明度ＵＬＩ層（サンプルＳ２２）を含む光学フィルターを示し、図１０Ｂは、高ヘイズ高透明度ＵＬＩ層（サンプルＳ０２）を含む光学フィルターを示す。
【０２２２】
実施例８
図１１は、例示的な光学フィルターについての％反射率及び％透過率対波長を示すチャートである。曲線７２は、第１のサンプルＵＬＩ層（サンプルＳ０１）の％透過を表す。曲線７４は、第２のサンプルＵＬＩ層（サンプルＳ０１、ただし５０％、より厚い）の％透過率を表す。曲線７６は、第１のサンプルＵＬＩ層の％透過率を表す。曲線７８は、第２のサンプルＵＬＩ層の％反射率を表す。図１１に示すように、両サンプルＵＬＩ層は、近赤外波長を透過しつつ、可視波長を選択反射した。
【０２２３】
実施例９
図１２Ａ及び図１２Ｂは、例示的な光学フィルターについての％透過率対波長を示すチャートである。図１２Ａは、ビーズをコーティングされ、ＰＥＴで限定されたＥＳＲ２を含む第１のサンプル光学フィルター（サンプルＳ０６）についての％透過率を示す。図１２Ｂは、ＵＬＩをコーティングされ、ＰＥＴを積層されたＥＳＲ２を含む第２のサンプル光学フィルターについての透過率を示す。図１２Ａ及び図１２Ｂに示すように、どちらのサンプル光学フィルターも近赤外波長を透過したが、ＵＬＩコーティングＥＳＲはビーズコーティングＥＳＲに比べて可視波長の透過を選択的に遮断した。ビーズコーティングＥＳＲは可視波長の遮断の程度がより低かった。
【０２２４】
実施例１０
図１３は、サンプルフィルムについての％透過率対波長を示すチャートである。最上部の曲線は、コーティングされていないＰＥＴについての％透過率を示し、％透過率はスペクトルの可視領域及び近赤外領域にわたって比較的平坦であることが分かる。中間の曲線及び下の曲線は、＃３メイヤーバービーズコーティングＰＥＴ層、及び＃１０メイヤーバービーズコーティングＰＥＴ層についての％透過率をそれぞれ示す。ビーズコートは透過率を低下させたが、ビーズコートは透過率を選択的に低下させず、得られた透過率曲線はスペクトルの可視領域及び近赤外領域にわたって同じく比較的平坦であった。それゆえ、ビーズコーティングＰＥＴは、ＵＬＩをコーティングすることによって形成した波長選択性散乱層のようにうまく機能しなかった。
【０２２５】
実施例１１
図１４は、粒径の異なる粒子を含む光学フィルターについての散乱効率対波長を示す、ミー散乱の結果を表すチャートである。媒体中に分散された粒子を含む光学フィルターのために、媒体中に分散された粒子の粒径、及び媒体と粒子との屈折率の差の関数としての散乱効率のための、ミー散乱に基づくモデルを用意した。媒体の屈折率を１．５に設定し、散乱粒子の屈折率を１．０に設定することにより、モデルを評価した。粒径を０．２μｍから１．０μｍまで０．１μｍの刻みで変化させた（左から右への曲線）。
【０２２６】
実施例１２
図１５は、媒体と、媒体中に分散された複数の粒子とを含む光学フィルターについての、近赤外散乱比を粒径及び屈折率差の関数として示すチャートである。モデルを用いて、近赤外散乱比に対する、粒径、及び媒体と粒子との屈折率の差の影響を評価し、図１５にモデルの結果が提示されている。Ｘ軸は屈折率の差（媒体−粒子）を表し、Ｙ軸は粒径（μｍ単位）を表す。等高線は、０．２、０．４、０．６、０．８、１、１．２、１．４、１．６、及び１．８などの異なる散乱比を表す。それゆえ、曲線８２は０．２の近赤外散乱比を表す。曲線８４は０．４の近赤外散乱比を表す。曲線８６は０．６の近赤外散乱比を表す。曲線８８は０．８の近赤外散乱比を表す。
【０２２７】
実施例１３
表３は、空気界面上における、特定の屈折率を有するハイブリッド表面（又は非金属）を模擬することができる拡散コーティングの最小散乱（透過）を提示する。
【表３】
2020126266.tif 000005
【０２２８】
表面は白色に処理されている。Ｒ％は、既知のＲＩを有する材料に対する空気のフレネル反射によって算出する。１００％全反射＝フレネル反射＋拡散反射と仮定して、ＳＰＥＸ／ＳＰＩＮの理論的最大比（拡散／全可視反射）を算出した。
【０２２９】
実施例１４
Ｘ−Ｒｉｔｅを用いて多数のサンプルについての拡散反射率及び全反射率を測定した。結果を表４に示す。
【表４】
2020126266.tif 000006
【０２３０】
実施例１５
近赤外フィルムのウェットアウトを評価した。ウェットアウトとは、特に、光学フィルムが基板に接触する領域での、基板に適用された光学フィルムの一様な外観における目に見える乱れ又は障害である。反射多層光学ＥＳＲ２フィルム上に、波長選択性の赤外光を透過し可視光を遮断する散乱ＵＬＩ層を適用することによって、２つの近赤外フィルムを調製した。フィルムのうちの一方に近赤外透過黒色インクを適用した。図１６Ａ〜図１６Ｄは、近赤外フィルムのウェットアウトを比較した写真である。図１６Ａは、それぞれの近赤外フィルムの正面を示し、図１６Ｂは、それらの背面を示しており、一方には近赤外インクコーティングがなく、一方には近赤外インクコーティングがある。両フィルムの背面には両面テープを適用し、それぞれのガラススライドにフィルムを接着した。図１６Ｃは、それぞれの近赤外フィルムの正面を示し、図１６Ｄは、それらの背面を示しており、一方には近赤外インクコーティングがなく、一方には近赤外インクコーティングがあり、各々が両面テープでガラススライドに接着されている。図１６Ａと図１６Ｃとを比較すると分かるように、近赤外インクコーティングのない近赤外フィルムが、視認可能なウェットアウトを示した一方で、近赤外インクコーティングのある近赤外フィルムは、外観が一様であり、ウェットアウトを示さなかった。図１７は、図１６Ａ〜図１６Ｄの近赤外フィルムについての％透過率対波長を示すチャートである。図１７に示すように、曲線９２は、近赤外黒色インクコーティングがない近赤外フィルムについての透過スペクトルを表し、曲線９４は、近赤外黒色インクコーティングがある近赤外フィルムについての透過スペクトルを表す。それゆえ、各フィルムが、約８００ｎｍよりも低い波長の透過を遮断し続け、その一方で、約８００ｎｍよりも高い波長を透過したので、近赤外黒色インクコーティングの適用は、近赤外フィルムの可視光遮断及び赤外透過に著しい影響を与えなかった。これにより、近赤外フィルムの近赤外フィルタリング特性に影響を与えることなく、ウェットアウトが解消された。
【０２３１】
実施例１６
近赤外フィルムに有色染料を塗布した。図１８Ａ〜図１８Ｂは、例えば、有色染料層を含む近赤外フィルムの写真である。反射多層光学ＥＳＲ２フィルム上に、波長選択性の赤外光を透過し可視光を遮断する散乱ＵＬＩ層を適用することによって、近赤外フィルムを調製した。図１８Ａの例では、散乱層の上の反射フィルムから離れた表面にシアン染料を塗布した。この染料コーティングは、図１８Ａにおいて見られるように、目に見えるムラを示した。図１８Ｂの例では、散乱層と反射フィルムとの間にシアン染料を塗布した。このシアン染料層は、図１８Ｂにおいて見られるように、視覚的に一様なシアンの色合いを近赤外フィルムに付与した。
【０２３２】
実施例１７
近赤外フィルムに近赤外反射防止コーティングを適用することの効果を評価した。近赤外反射防止コーティングがコーティングされた反射多層光学フィルムの透過率を、赤外反射防止コーティングがない反射多層光学フィルムと比較した。図１９は、近赤外反射防止コーティングがコーティングされた反射多層光学フィルム（曲線９８）についての％透過率対波長を、近赤外反射防止コーティングがない反射多層光学フィルム（曲線９６）と比較して示すチャートである。曲線９６において見られるように、反射多層光学フィルムは、主要な反射帯域外で高次高調波を示した。主要な反射帯域に近づくほど高調波リップルが強くなった。曲線９８において見られるように、近赤外反射防止コーティングを適用すると、透過率が高くなり、高調波リップルが平滑化された。
【０２３３】
実施例１８
反射多層光学フィルムによる、赤外光源により放射された可視赤色成分の遮断に対する近赤外染料コーティングの効果を評価した。図２０Ａは、可視赤外光成分を有する赤外ＬＥＤを含む例示的なシステムの写真である。図２０Ｂは、染料コーティングを含まない反射多層光学フィルム（ＥＳＲ２）により可視光成分がフィルタリングされる、赤外ＬＥＤを含む例示的なシステムの写真である。図２０Ｂにおいて見られるように、ＥＳＲ２フィルムは、赤外ＬＥＤにより放射された可視成分の強度をある程度低減した一方で、可視成分の透過を完全には遮断しなかった。図２１は、染料コーティングがない反射多層光学フィルム（ＥＳＲ２）についての％透過率対波長を示すチャートである。図２１において見られるように、ＥＳＲ２が、約８３０ｎｍを上回る波長（近赤外波長を含む）を透過し、８３０ｎｍを下回る波長（可視波長を含む）を遮断する一方で、ＥＳＲ２は、全ての可視波長を遮断することができるわけではない。例えば、透過スペクトルは、３８０〜４５０ｎｍ、５５０〜６５０ｎｍのピークを示した。図２２は、赤外染料コーティングを有する反射多層光学フィルムについての％透過率対波長を、染料コーティングがない比較用の光学フィルターに比較して示すチャートである。曲線１０２、１０６は、染料コーティングを含まない異なる光学フィルターの透過率を表す。図２２において見られるように、曲線１０２及び１０６の光学フィルターは、可視波長をある程度遮断する一方で、スペクトルの可視成分を完全には遮断しなかった。対照的に、可視波長を完全に遮断する一方で、近赤外波長を実質的に透過する曲線１０４は、近赤外染料コーティング、ＭｉｎｇＢインクＩＲ９５０８−Ａ及びＭｉｎｇＢｏインクＩＲ９５０８−Ｂ（Ｍｉｎｇｂｏ  Ａｎｔｉ−Ｆｏｒｇｅｒｙ  Ｔｅｃｈｎｏｌｏｇｙ（Ｓｈｅｎｚｈｅｎ）Ｃｏ．，Ｌｔｄ．、Ｇｕａｎｇｄｏｎｇ，Ｃｈｉｎａ）から入手可能）を含むＥＳＲ２フィルムを表す。３８０〜８００ｎｍの波長は、ＭｉｎｇＢｏ  ＩＲインクにより吸収されるが、８３０〜９００ｎｍの波長は透過される。曲線１０４の例では、ＥＳＲ２の両側にＭｉｎｇＢｏ  ＩＲインクをコーティングした。３８０〜８００ｎｍの透過率が０％付近であった一方で、８３０〜９００ｎｍの透過率は７５％よりも高かった。曲線１０４を使用して、虹彩走査装置内の赤外光源を隠蔽した。それゆえ、近赤外染料コーティングを適用すると、近赤外波長の透過を可能にする一方で、ＥＳＲ２による可視成分の遮断が向上した。
【０２３４】
本発明の様々な実施例を記載した。これらの及び他の実施例は、以下の特許請求の範囲内である。
【図１Ａ】
2020126266.tif 000007
【図１Ｂ】
2020126266.tif 000008
【図１Ｃ】
2020126266.tif 000009
【図１Ｄ】
2020126266.tif 000010
【図１Ｅ】
2020126266.tif 000011
【図１Ｆ】
2020126266.tif 000012
【図１Ｇ】
2020126266.tif 000013
【図１Ｈ】
2020126266.tif 000014
【図１Ｉ】
2020126266.tif 000015
【図１Ｊ】
2020126266.tif 000016
【図１Ｋ】
2020126266.tif 000017
【図２Ａ】
2020126266.tif 000018
【図２Ｂ】
2020126266.tif 000019
【図２Ｃ】
2020126266.tif 000020
【図２Ｄ】
2020126266.tif 000021
【図２Ｅ】
2020126266.tif 000022
【図２Ｆ】
2020126266.tif 000023
【図３Ａ】
2020126266.tif 000024
【図３Ｂ】
2020126266.tif 000025
【図３Ｃ】
2020126266.tif 000026
【図３Ｄ】
2020126266.tif 000027
【図４】
2020126266.tif 000028
【図５】
2020126266.tif 000029
【図６Ａ】
2020126266.tif 000030
【図６Ｂ】
2020126266.tif 000031
【図７】
2020126266.tif 000032
【図８Ａ】
2020126266.tif 000033
【図８Ｂ】
2020126266.tif 000034
【図８Ｃ】
2020126266.tif 000035
【図９】
2020126266.tif 000036
【図１０Ａ】
2020126266.tif 000037
【図１０Ｂ】
2020126266.tif 000038
【図１１】
2020126266.tif 000039
【図１２Ａ】
2020126266.tif 000040
【図１２Ｂ】
2020126266.tif 000041
【図１３】
2020126266.tif 000042
【図１４】
2020126266.tif 000043
【図１５】
2020126266.tif 000044
【図１６Ａ】
2020126266.tif 000045
【図１６Ｂ】
2020126266.tif 000046
【図１６Ｃ】
2020126266.tif 000047
【図１６Ｄ】
2020126266.tif 000048
【図１７】
2020126266.tif 000049
【図１８Ａ】
2020126266.tif 000050
【図１８Ｂ】
2020126266.tif 000051
【図１９】
2020126266.tif 000052
【図２０Ａ】
2020126266.tif 000053
【図２０Ｂ】
2020126266.tif 000054
【図２１】
2020126266.tif 000055
【図２２】
2020126266.tif 000056
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
光学フィルターを含む物品であって、前記光学フィルターは、
波長選択性散乱層であって、前記波長選択性散乱層は、可視波長を実質的に散乱させるように構成されている、波長選択性散乱層と、
波長選択性反射層と、
少なくとも１つの波長選択性吸収層と、を含み、前記波長選択性散乱層、前記波長選択性反射層及び前記少なくとも１つの波長選択性吸収層のそれぞれが、近赤外波長を透過するように構成されている、物品。
【請求項２】
前記光学フィルターが、８３０ｎｍより大きい波長について、５％未満の可視透過率、５％より大きい近赤外透過率を有する、請求項１に記載の物品。
【請求項３】
前記光学フィルターが、８３０ｎｍより大きい波長について、１０％より大きい近赤外透過率を有する、請求項２に記載の物品。
【請求項４】
前記波長選択性散乱層が、バインダー、複数の粒子、及び複数の相互接続された空隙を含み、前記波長選択性散乱層内における前記複数の相互接続された空隙の体積分率が約２０％以上であり、前記複数の粒子に対する前記バインダーの重量比が約１：２以上である、請求項１〜３のいずれか一項に記載の物品。
【請求項５】
前記波長選択性反射層が、多層光学フィルムを含む、請求項１〜４のいずれか一項に記載の物品。
【請求項６】
前記波長選択性反射層が、波長選択性干渉フィルターを含む、請求項１〜５のいずれか一項の記載の物品。
【請求項７】
前記光学フィルターが、前記波長選択性散乱層に隣接するインク受容コーティングを含む、請求項１〜６のいずれか一項に記載の物品。
【請求項８】
前記波長選択性吸収層が、前記波長選択性散乱層と前記波長選択性反射層との間にあり、前記波長選択性吸収層が、全近赤外透過率を実質的に低減することなく、前記光学フィルターの全可視反射率を所定の大きさだけ低減するように構成されている、請求項１〜７のいずれか一項に記載の物品。
【請求項９】
前記波長選択性反射層が、前記波長選択性散乱層と前記波長選択性吸収層との間にあり、前記波長選択性吸収層が、全近赤外透過率を実質的に低減することなく、前記光学フィルターの主表面の領域にわたって全可視反射率を一様に低減するように構成されている、請求項１〜８のいずれか一項に記載の物品。
【外国語明細書】
2020126266000001.pdf